FR 2760460 A1 19980911 FR 9802697 A 19980305 l La présente invention concerne des compositions comprenant un polycarbonate, un polyester ou une polycétone qui est sensible à une dégradation provoquée par l'oxyda- tion, la chaleur et/ou la lumière, ou un mélange ou une association d'entre eux, et au moins un composé à structure de benzofuranne-2-one, leur utilisation pour stabiliser un polycarbonate, un polyester ou une polycétone, ou un mélange ou une association d'entre eux, contre une dégradation provoquée par l'oxydation, la chaleur et/ou la lumière, ainsi qu'un procédé pour stabiliser ces matières plastiques. On sait déjà, entre autres d'après R. Gâchter et H. MUller "Plastics Additives Handbook, 3ème édition", pages 88/89 (1990), que les polycarbonates peuvent être protégés par des mélanges de stabilisants appropriés, comprenant des phosphites de triaryle ou des phosphonites et certains antioxydants phénoliques, contre une dégradation due à l'oxydation pendant leur préparation, leur mise en oeuvre et leur utilisation. Ces mélanges de stabilisants connus ne répondent pas à tous égards aux grandes exigences qui doivent satisfaire les mélanges de stabilisants. notamment en ce qui concerne la stabilité au stockage, l'absorption d'eau, la sensibilité à l'hydrolyse, la stabilisation pendant la mise en oeuvre, le comportement chromatique, les propriétés de transmission, la volatilité, le comportement de migration, la compatibi- lité et l'amélioration de la stabilisation à la lumière. Dans le cas de matières plastiques amorphes, utilisées par exemple comme substituts du verre, les altérations de couleur et la diminution de la transparence sont indésirables, lors de la mise en oeuvre ou de l'utilisation des matières plastiques. Dans le cas des polyesters, notamment du PET, qui entrent en contact avec des boissons, les produits de dégradation du polyester, tels que le formaldéhyde ou l'acétaldéhyde, sont extrêmement indésirables car ils peuvent affecter le goût des boissons même à faibles concentrations. Il existe donc encore un besoin de stabili- sants efficaces pour les polycarbonates, les polyesters ou les polycétones, ou leurs mélanges ou associations, qui ne réduisent pas notablement la transparence de ces matières plastiques lors d'une exposition à la lumière ou sous contrainte oxydante ou thermique, et qui empêchent dans une large mesure le jaunissement de ces matières plastiques et la libération de produits de dégradation de ces matières plastiques. L'utilisation de composés à structure de benzo- furanne-2-one comme stabilisants pour polymères organiques, en particulier pour des polyoléfines, est connue par exemple d'après les brevets des E.U.A. N 4 325 863, 4 388 244, 5 175 312, 5 252 643, 5 216 052, 5 369 159, 5 488 117, 356 966, 5 367 008, 5 428 162, 5 428 177 ou 5 516 920. On a maintenant découvert que ces composés à struc- ture de benzofuranne-2-one sont particulièrement appropriés comme stabilisants pour des polycarbonates, polyesters ou polycétones, ou leurs mélanges ou associations. Par conséquent, la présente invention concerne des compositions comprenant a) un polycarbonate, un polyester ou une polycétone qui est sensible à une dégradation provoquée par l'oxydation, la chaleur et/ou la lumière, ou un mélange d'entre eux, et b) au moins un composé à structure de benzofuranne-2-one. Des compositions qui sont intéressantes comprennent celles contenant, comme composant (b), un composé répondant à la formule I O O R6 R2 R1 R3 R5 R4 n dans laquelle, si n est 1, R1 est un groupe naphtyle, phénanthryle, anthryle, ,6,7,8-tétrahydro-2-naphtyle,5,6,7,8-tétrahydro-1-naphtyle, thiényle, benzo[b]thiényle, naphto[2,3-b]thiényle, thian- thrényle, dibenzofuryle, chroményle, xanthényle, phénoxa- thiinyle, pyrrolyle, imidazolyle, pyrazolyle, pyrazinyle, pyrimidinyle, pyridazinyle, indolizinyle, iso-indolyle, indolyle, indazolyle, purinyle, quinolizinyle, isoquinolyle, quinolyle, phtalazinyle, naphtyridinyle, quinoxalinyle, quinazolinyle, cinnolinyle, ptéridinyle, carbazolyle, 3carbolinyle, phénanthridinyle, acridinyle, périmidinyle, phénanthrolinyle, phénazinyle, isothiazolyle, phénothia- zinyle, isoxazolyle, furazanyle, biphénylyle, terphénylyle, fluorényle ou phénoxazinyle, chacun d'eux étant non subs- titué ou substitué par un ou plusieurs groupes alkyle en C1-C4, alcoxy en C1-C4, alkylthio en C1-C4, hydroxyle, halogéno, amino, alkylamino en C1-C4, phénylamino ou di(alkyle en C1-C4)amino, ou bien R1 est un groupe de formule II R9 R0 JAR (Il), R7 R1" R8 et, si n est 2, R1 est un groupe phénylène ou naphtylène non substitué ou substitué par un ou plusieurs groupes alkyle en C1-C4 ou hydroxyle; ou est -R12-X-R13-, R2, R3, R4 et R5 sont chacun, indépendamment des autres, l'hydrogène, le chlore ou un groupe hydroxyle, alkyle en C1-C25, phénylalkyle en C7-C9; phényle non substitué ou substitué par un ou plusieurs groupes alkyle en Cl-C4; cycloalkyle en C5-C8 non substitué ou substitué par un ou plusieurs groupes alkyle en C1-C4; alcoxy en C1-C18,30 alkylthio en Ci-C18, alkylamino en C1-C4, di(alkyle en C1-C4)amino, alcanoyloxy en C1-C25, alcanoylamino en C1-C25, alcénoyloxy en C3-C25; alcanoyloxy en C3-C25 qui est interrompu par de l'oxygène, du soufre ou fN-R14; cyclo- alkylcarbonyloxy en C6-Cg; benzoyloxy non substitué ou substitué par un ou plusieurs groupes alkyle en C1-C12; ou bien les radicaux R2 et R3 ou les radicaux R3 et R4 ou les radicaux R4 et R5, avec les atomes de carbone qui les joignent, forment un noyau benzénique; R4 peut aussi être -(CH2)p-COR15 ou -(CH2)qOH ou, si R3, R5 et R6 sont chacun l'hydrogène, R4 peut aussi être un groupe de formule III o O H R C--R17 o R1 est tel que défini ci-dessus pour n = 1, R6 est l'hydrogène ou un groupe de formule IV O O R2' R R R4 ou R4 n'est pas un groupe de formule III et R1 est tel que défini cidessus pour n = 1, R7, R8, R9, R10 et Rll sont chacun, indépendamment des autres, l'hydrogène, un halogène ou un groupe hydroxyle, alkyle en C1-C25; alkyle en C2-C25 interrompu par de l'oxy- gène, du soufre ou 'N-R14; alcoxy en C1-C25; alcoxy en C2-C25 interrompu par de l'oxygène, du soufre ou N-R14; alkylthio en C1-C25, alcényle en C3-C25, alcényloxy en C3-C25, alcynyle en C3-C25, alcynyloxy en C3-C25, phénylalkyle en C7-C9, phénylalcoxy en C7-C9; phényle non substitué ou substitué par un ou plusieurs groupes alkyle en C1-C4; phénoxy non substitué ou substitué par un ou plusieurs groupes alkyle en C1-C4; cycloalkyle en C5-C8 non substitué ou substitué par un ou plusieurs groupes alkyle en Ci-C4 cycloalcoxy en C5-C8 non substitué ou substitué par un ou plusieurs groupes alkyle en C1-C4; alkylamino en C1-C4, di(alkyle en C1-C4)amino, alcanoyle en Cl-C25, alcanoyle en C3-C25 interrompu par de l'oxygène, du soufre ou N-R4; alcanoyloxy en C1-C25; alcanoyloxy en C3-C25 interrompu par de l'oxygène, du soufre ou)N-R14; alcanoylamino en C1-C25, alcénoyle en C3-C25; alcénoyle en C3-C25 interrompu par de l'oxygène, du soufre ou,N-R14; alcénoyloxy en C3-C25; alcénoyloxy en C3-C25 interrompu par de l'oxygène, du soufre ou iN-R14; cycloalkylcarbonyle en C6-C9, cycloalkyl- carbonyloxy en C6-C9; benzoyle non substitué ou substitué par un ou plusieurs groupes alkyle en C1-C12; benzoyloxy non substitué ou substitué par un ou plusieurs groupes R18 O R20 R21 alkyle en C1-C12; -O-C-C--Rl5 ouo-CC-O-RF, I I I R19 H R2 ou bien, dans la formule II, les radicaux R7 et R8 ou les radicaux R8 et Rl l, avec les atomes de carbone qui les joignent, forment un noyau benzénique, R12 et R13 sont chacun, indépendamment de l'autre, un groupe phénylène ou naphtylène non substitué ou substitué par un ou plusieurs groupes alkyle en CQ-C4, R14 est l'hydrogène ou un groupe alkyle en C1-C8, R15 est un groupe hydroxyle, [O M r], un groupe / R24 alcoxy en C1-C18 ou -N, R2s R16 et R17 sont chacun, indépendamment de l'autre, l'hydrogène, CF3, un groupe alkyle en C1-C12 ou un groupe phényle, ou bien R16 et R17, avec l'atome de carbone qui les joint, forment un cycle de cycloalkylidène en C5-C8 qui est non substitué ou substitué par 1 à 3 groupes alkyle30 en C1-C4, R18 et R19 sont chacun, indépendamment de l'autre, l'hydrogène, un groupe alkyle en C1-C4 ou un groupe phényle, R20 est l'hydrogène ou un groupe alkyle en C1-C4, R21 est l'hydrogène ou un groupe phényle non substitué ou substitué par un ou plusieurs groupes alkyle en C1-C4; alkyle en C1-C25, alkyle en C2-C25 interrompu par de l'oxygène, du soufre ou)N-R14; phénylalkyle en C7-C non substitué ou substitué sur le fragment phényle par 1 à 3 groupes alkyle en C1-C4; phénylalkyle en C7-C25 qui est interrompu par de l'oxygène, du soufre ou /N-R14 et qui est non substitué ou substitué sur le fragment phényle par 1 à 3 groupes alkyle en C1-C4, ou bien les radicaux R20 et R21, avec les atomes de carbone qui les joignent, forment un cycle de cycloalkylène en C5-C12 qui est non substitué ou substitué par 1 à 3 groupes alkyle en Cl-C4, R22 est l'hydrogène ou un groupe alkyle en C1-C4, R23 est l'hydrogène ou un groupe alcanoyle en CQ-C25, alcénoyle en C3-C25, alcanoyle en C3-C25 interrompu par de l'oxygène, du soufre ou)N-R14; alcanoyle en C2-C25 substitué par un groupe phosphonate de di(alkyle en C1-C6); cycloalkylcarbonyle en C6-C9, thénoyle, furoyle, benzoyle non substitué ou benzoyle substitué par un ou plusieurs20 groupes alkyle en C1-C12, H3C, CH3 H3C H3 0 C,, H3C.. / -C-H2 X| --Rz CRa CCR-- 0'CH3 0C -C-CH(-C H2 OHH -C--CH-RSC2- O C.CH3 R26 H3C.. /CH CR27 e n-C R2ecteou un groupe alkylène3 en C-C1, alkylène en C2-C8 interrompu par de l'oxygène,26 R24 et R25 sont chacun, indépendamment de l'autre, l'hydrogène ou un groupe alkyle en C1-C18, R26 est l'hydrogène ou un groupe alkyle en C 1-C8, R27 est une liaison directe ou un groupe alkylène en Cl-C18, alkylène en C2-C18 interrompu par de l'oxygène, du soufre ou iN-R14; alcénylène en C2-C18, alkylidène en C2-C20, phénylalkylidène en C7-C20, cycloalkylène en C5-C8, bicycloalkylène en C7-C8, phénylène non substitué ou phénylène substitu6 par un ou plusieurs groupes alkyle en C1-C4; ou, O S R28 est un groupe hydroxyle, [- M, un groupe 28 J, un groupe / R24 alcoxy en Ci-C18 ou -N " R25 Ra O \ II R29 est de l'oxygène, -NH- ou N-C--NH-R4, R30 est un groupe alkyle en Cl-C18 ou phényle, R31 est l'hydrogène ou un groupe alkyle en Ci-Cl8, M est un cation métallique de valence r, X est une liaison directe, de l'oxygène, du soufre ou -NR31-' n est 1 ou 2, p est 0, 1 ou 2, q est 1, 2, 3, 4, 5 ou 6, r est 1, 2 ou 3, et s est 0, 1 ou 2. Un groupe naphtyle, phénanthryle, anthryle, 5,6,7,8- tétrahydro-2-naphtyle, 5,6,7,8-tétrahydro-1-naphtyle, thiényle, benzo[b]thiényle, naphto[2,3-b]thiényle, thian- thrényle, dibenzofuryle, chroményle, xanthényle, phénoxa- thiinyle, pyrrolyle, imidazolyle, pyrazolyle, pyrazinyle, pyrimidinyle, pyridazinyle, indolizinyle, iso-indolyle, indolyle, indazolyle, purinyle, quinolizinyle, isoquinolyle, quinolyle, phtalazinyle, naphtyridinyle, quinoxalinyle, quinazolinyle, cinnolinyle, ptéridinyle, carbazolyle, P-carbolinyle, phénanthridinyle, acridinyle, périmidinyle, phénanthrolinyle, phénazinyle, isothiazolyle, phénothia- zinyle, isoxazolyle, furazanyle, biphénylyle, terphénylyle, fluorényle ou phénoxazinyle, chacun étant non substitué ou substitué par un ou plusieurs groupes alkyle en C1-C4, alcoxy en Cl-C4, alkylthio en C1-C4, hydroxyle, halogéno, amino, alkylamino en C1-C4, phénylamino ou di(alkyle en C1-C4)amino, est par exemple un groupe 1-naphtyle, 2- naphtyle, 1-phénylamino-4-naphtyle, 1-méthylnaphtyle, 2-méthylnaphtyle, 1-méthoxy-2-naphtyle, 2-méthoxy-1-naphtyle, 1-diméthylamino-2-naphtyle, 1,2-diméthyl-4-naphtyle, 1,2-diméthyl-6-naphtyle, 1,2-dim6thyl-7-naphtyle, 1,3-di- m6thyl-6-naphtyle, 1,4-diméthyl-6-naphtyle, 1,5-diméthyl- 2-naphtyle, 1,6-diméthyl-2-naphtyle, 1-hydroxy-2-naphtyle, 2-hydroxy-1-naphtyle, 1,4-dihydroxy-2-naphtyle, 7-phénan- thryle, 1-anthryle, 2-anthryle, 9-anthryle, 3-benzo- [b]thiényle, 5-benzo[b]thiényle, 2-benzo[b]thiényle, 4-dibenzofuryle, 4,7-dibenzofuryle, 4-méthyl-7-dibenzo- furyle, 2-xanthényle, 8-méthyl-2-xanthényle, 3-xanthényle, 2phénoxathiinyle, 2,7-phénoxathiinyle, 2-pyrrolyle, 3-pyrrolyle, 5méthyl-3-pyrrolyle, 2-imidazolyle, 4-imidazolyle, 5-imidazolyle, 2méthyl-4-imidazolyle, 2-éthyl-4-imidazolyle, 2-éthyl-5-imidazolyle, 3pyrazolyle, 1-méthyl-3-pyrazolyle, 1-propyl-4-pyrazolyle, 2-pyrazinyle, , 6-diméthyl-2-pyrazinyle, 2-indolizinyle, 2-méthyl-3-iso- indolyle, 2méthyl-1-iso-indolyle, 1-méthyl-2-indolyle, 1-méthyl-3-indolyle, 1,5-diméthyl-2-indolyle, 1-méthyl- 3-indazolyle, 2,7-diméthyl-8-purinyle, 2-méthoxy-7-méthyl- 8-purinyle, 2-quinolizinyle, 3-isoquinolyle, 6-isoquinolyle, 7isoquinolyle, isoquinolyle, 3-méthoxy-6-isoquinolyle, 2-quinolyle, 6quinolyle, 7-quinolyle, 2-méthoxy-3-quinolyle, 2-méthoxy-6-quinolyle, 6phtalazinyle, 7-phtalazinyle, 1-méthoxy-6-phtalazinyle, 1,4-diméthoxy-6phtalazinyle, 1,8-naphtyridine-2-yle, 2-quinoxalinyle, 6-quinoxalinyle, 2,3-diméthyl-6-quinoxalinyle, 2,3-diméthoxy-6-quinoxalinyle, 2quinazolinyle, 7-quinazolinyle, 2-diméthylamino-6-quinazo- linyle, 3cinnolinyle, 6-cinnolinyle, 7-cinnolinyle, 3-méthoxy-7-cinnolinyle, 2ptéridinyle, 6-ptéridinyle, 7-ptéridinyle, 6,7-diméthoxy-2-ptéridinyle, 2-carbazolyle, 3-carbazolyle, 9-méthyl-2-carbazolyle, 9-méthyl-3-carbazo- lyle, P-carboline-3-yle, 1-méthyl-0-carboline-3-yle, 1-méthyl-pcarboline-6-yle, 3-phénanthridinyle, 2-acridi- nyle, 3-acridinyle, 2périmidinyle, 1-méthyl-5-périmidinyle, -phénanthrolinyle, 6phénanthrolinyle, 1-phénazinyle, 2-phénazinyle, 3-isothiazolyle, 4-isothiazolyle, 5-iso- thiazolyle, 2-phénothiazinyle, 3-phénothiazinyle, 10-méthyl- 3-phénothiazinyle, 3-isoxazolyle, 4-isoxazolyle, 5-isoxazo- lyle, 4-méthyl-3-furazanyle, 2-phénoxazinyle ou 10-méthyl- 2phénoxazinyle. Des groupes particulièrement préférés sont les groupes naphtyle, phénanthryle, anthryle, 5,6,7,8-tétra- hydro-2-naphtyle, 5,6,7,8-tétrahydro-1-naphtyle, thiényle, benzo[b]thiényle, naphto[2,3-b]thiényle, thianthrényle, dibenzofuryle, chroményle, xanthényle, phénoxathiinyle, pyrrolyle, iso-indolyle, indolyle, phénothiazinyle, biphénylyle, terphénylyle, fluorényle et phénoxazinyle, chacun d'eux étant non substitué ou substitué par un ou plusieurs groupes alkyle en C1-C4, alcoxy en C1-C4, alkyl- thio en Cl-C4, hydroxyle, phénylamino ou di(alkyle en Cl-C4)amino, par exemple 1-naphtyle, 2-naphtyle, 1-phényl- amino-4-naphtyle, 1-méthylnaphtyle, 2-méthylnaphtyle, 1-méthoxy-2-naphtyle, 2-méthoxy-1-naphtyle, 1-diméthyl- amino2-naphtyle, 1,2-diméthyl-4-naphtyle, 1,2-diméthyl- 6-naphtyle, 1,2-diméthyl-7-naphtyle, 1,3-diméthyl- 6-naphtyle, 1,4-diméthyl-6-naphtyle, 1,5-diméthyl- 2-naphtyle, 1,6-diméthyl-2-naphtyle, 1-hydroxy-2-naphtyle, 2-hydroxy-1-naphtyle, 1,4-dihydroxy-2-naphtyle, 7-phénan- thryle, 1-anthryle, 2-anthryle, 9-anthryle, 3-benzo[b]- thiényle, 5-benzo[b]thiényle, 2-benzo[b]thiényle, 4-dibenzo- furyle, 4,7-dibenzofuryle, 4-méthyl-7-dibenzofuryle, 2-xanthényle, 8-méthyl-2-xanthényle, 3-xanthényle, 2-pyrro- lyle, 3-pyrrolyle, 2-phénothiazinyle, 3-phénothiazinyle ou 10-méthyl-3-phénothiazinyle. Un halogène (halogéno) est typiquement le chlore, le brome ou l'iode. Le chlore est préféré. Un groupe alcanoyle ayant jusqu'à 25 atomes de carbone est un radical ramifié ou non ramifié, par exemple formyle, acétyle, propionyle, butyryle, pentanoyle, hexanoyle, heptanoyle, octanoyle, nonanoyle, décanoyle, undécanoyle, dodécanoyle, tridécanoyle, tétradécanoyle, pentadécanoyle, hexadécanoyle, heptadécanoyle, octadécanoyle, eicosanoyle ou docosanoyle. On préfère un groupe alcanoyle ayant 2 à 18, notamment 2 à 12, par exemple 2 A 6, atomes de carbone. Le groupe acétyle est particulièrement préféré. Un groupe alcanoyle en C2-C25 substitué par un groupe phosphonate de di(alkyle en Ci-C6) est par exemple (CH3CH20)2POCH2CO-, (CH30)2POCH2CO-, (CH3CH2CH2CH20)2POCH2CO-, (CH3CH20)2POCH2CH2CO-, (CH30)2POCH2CH2CO-, (CH3CH2CH2CH20)2PO- CH2CH2CO-, (CH3CH20)2PO(CH2)4CO-, (CH3CH20)2PO(CH2)8CO- ou (CH3CH20)2PO(CH2)17CO-. Un groupe alcanoyloxy ayant jusqu'à 25 atomes de carbone est un radical ramifié ou non ramifié, par exemple formyloxy, acétoxy, propionyloxy, butyryloxy, pentanoyloxy, hexanoyloxy, heptanoyloxy, octanoyloxy, nonanoyloxy, décanoyloxy, undécanoyloxy, dodécanoyloxy, tridécanoyloxy, tétradécanoyloxy, pentadécanoyloxy, hexadécanoyloxy, heptadécanoyloxy, octadécanoyloxy, eicosanoyloxy ou docosanoyloxy. On préfère un groupe alcanoyloxy ayant 2 à 18, notamment 2 à 12, par exemple 2 à 6, atomes de carbone. Le groupe acétoxy est particulièrement préféré. Un groupe alcénoyle ayant 3 A 25 atomes de carbone est un radical ramifié ou non ramifié, par exemple propénoyle, 2-buténoyle, 3-buténoyle, isobuténoyle, n-2,4-pentadiénoyle, 3-méthyl-2-buténoyle, n-2-octénoyle, n-2-dodécénoyle, isododécénoyle, oléoyle, n-2-octadécénoyle ou n-4octadécénoyle. On préfère un groupe alcénoyle ayant 3 à 18, notamment 3 à 12, par exemple 3 A 6, en particulier 3 ou 4 atomes de carbone. Un groupe alcénoyle en C3-C25 interrompu par de l'oxygène, du soufre ou N-R4 est par exemple CH30CH2CH2- CH=CHCO- ou CH3OCH2CH20CH=CHCO-. Un groupe alcénoyloxy ayant 3 A 25 atomes de carbone est un radical ramifié ou non ramifié, par exemple propénoyloxy, 2-buténoyloxy, 3buténoyloxy, isobuténoyloxy,35 n-2,4-pentadiénoyloxy, 3-méthyl-2buténoyloxy, n-2-octénoyl- oxy, n-2-dodécénoyloxy, isododécénoyloxy, oléoyloxy, n-2-octadécénoyloxy ou n-4-octadécénoyloxy. On préfère un groupe alcénoyloxy ayant 3 à 18, notamment 3 à 12, par exemple 3 à 6, en particulier 3 ou 4 atomes de carbone. Un groupe alcénoyloxy en C3-C25 interrompu par de l'oxygène, du soufre ou fN-R4 est par exemple CH3OCH2CH2CH=CHCOO- ou CH3OCH2CH2OCH=CHCOO-. Un groupe alcanoyle en C3-C25 interrompu par de l'oxygène, du soufre ou, N-R4 est par exemple CH3-O-CH2CO-, CH3-S-CH2CO-, CH3-NH-CH2CO-, CH3-N(CH3)-CH2CO-, CH3-O-CH2CH2-O-CH2CO-, CH3- (O-CH2CH2-) 20-CH2CO-, CH3- (O-CH2CH2-) 30-CH2CO- ou CH3- (O-CH2CH2-) 40-CH2CO-. Un groupe alcanoyloxy en C3-C25 interrompu par de l'oxygène, du soufre ou N-R4 est par exemple CH3O-CH2COO-, CH3-S-CH2COO-, CH3-NH-CH2COO-, CH3-N(CH3)-CH2COO-, CH3-O-CH2CH2-O-CH2COO-, CH3-(O-CH2CH2-)20-CH2COO-, CH3- (O-CH2CH2-) 30-CH2COO- ou CH3- (O-CH2CH2-) 40-CH2COO-. Un groupe cycloalkylcarbonyle en C6-C9 est typique- ment un groupe cyclohexylcarbonyle, cycloheptylcarbonyle ou cyclooctylcarbonyle. Le groupe cyclohexylcarbonyle est preferé. Un groupe cycloalkylcarbonyloxy en C6-C9 est typiquement un groupe cyclohexylcarbonyloxy, cycloheptyl- carbonyloxy ou cyclooctylcarbonyloxy. Le groupe cyclohexyl- carbonyloxy est préféré. Un groupe benzoyle substitué par un ou plusieurs groupes alkyle en ClC12, qui porte de préférence 1 à 3, notamment 1 ou 2 groupes alkyle, est typiquement un groupe o-, m ou p-méthylbenzoyle, 2,3-diméthylbenzoyle, 2,4-di- méthylbenzoyle, 2,5-diméthylbenzoyle, 2,6-diméthylbenzoyle, 3,4-diméthylbenzoyle, 3,5-diméthylbenzoyle, 2-méthyl- 6-éthylbenzoyle, 4-tert-butylbenzoyle, 2-éthylbenzoyle, 2,4,6triméthylbenzoyle, 2,6-diméthyl-4-tert-butylbenzoyle ou 3,5-di-tertbutylbenzoyle. Les substituants préférés sont des groupes alkyle en C1-C8, notamment alkyle en C1-C4. Un groupe benzoyloxy substitué par un ou plusieurs groupes alkyle en ClC12, qui porte de préférence 1 à 3, notamment 1 ou 2 groupes alkyle, est typiquement un groupe o-, m- ou p-méthylbenzoyloxy, 2,3diméthylbenzoyloxy, 2,4-diméthylbenzoyloxy, 2,5-diméthylbenzoyloxy, 2,6-diméthyl- benzoyloxy, 3,4-diméthylbenzoyloxy, 3,5-diméthylbenzoyloxy, 2-méthyl-6-éthylbenzoyloxy, 4-tert-butylbenzoyloxy, 2-éthyl- benzoyloxy, 2,4,6-triméthylbenzoyloxy, 2,6-diméthyl-4-tert- butylbenzoyloxy ou 3,5-di-tert-butylbenzoyloxy. Les substi- tuants préférés sont des groupes alkyle en Cl-C8, notamment alkyle en Cl-C4. Un groupe alkyle ayant jusqu'à 25 atomes de carbone est un radical ramifié ou non ramifié, par exemple méthyle, éthyle, propyle, isopropyle, n-butyle, sec-butyle, isobutyle, tert-butyle, 2-éthylbutyle, n-pentyle, isopentyle, 1-méthyl- pentyle, 1,3-diméthylbutyle, n-hexyle, 1-méthylhexyle, n-heptyle, isoheptyle, 1,1,3,3-tétraméthylbutyle, 1-méthyl- heptyle, 3-méthylheptyle, n-octyle, 2-éthylhexyle, 1,1,3- triméthylhexyle, 1,1,3,3-tétraméthylpentyle, nonyle, décyle, undécyle, 1-méthylundécyle, dodécyle, 1,1,3,3,5,5-hexa- méthylhexyle, tridécyle, tétradécyle, pentadécyle, hexa- décyle, heptadécyle, octadécyle, eicosyle ou docosyle. L'une des significations préférées de R2 et R4 est par exemple un groupe alkyle en C1-C18. Une signification particulièrement préférée de R4 est un groupe alkyle en Cl-C4. Un groupe alcényle de 3 à 25 atomes de carbone est un radical ramifié ou non ramifié, par exemple propényle, 2- butényle, 3-butényle, isobutényle, n-2,4-pentadiényle, 3-méthyl-2-butényle, n-2-octényle, n-2-dodécényle, iso- dodécényle, oléyle, n-2-octadécényle ou n-4-octadécényle. On préfère un groupe alcényle ayant 3 à 18, notamment 3 à 12, par exemple 3 à 6, en particulier 3 ou 4 atomes de carbone. Un groupe alcényloxy ayant 3 à 25 atomes de carbone est un radical ramifié ou non ramifié, par exemple propényloxy, 2-butényloxy, 3- butényloxy, isobutényloxy, n-2,4-pentadiényloxy, 3-méthyl-2-butényloxy, n-2-octényloxy, n-2-dodécényloxy, isododécényloxy, oléyloxy, n-2-octa- décényloxy ou n-4-octadécényloxy. On préfère un groupe alcényloxy ayant 3 à 18, notamment 3 à 12, par exemple 3 à 6, en particulier 3 ou 4 atomes de carbone. Un groupe alcynyle ayant 3 à 25 atomes de carbone est un radical ramifié ou non ramifié, par exemple propynyle (-CH2-C=CH), 2-butynyle, 3butynyle, n-2-octynyle, ou n-2-dodécynyle. On préfère un groupe alcynyle ayant 3 à 18, notamment 3 à 12, par exemple 3 à 6, en particulier 3 ou 4 atomes de carbone. Un groupe alcynyloxy ayant 3 à 25 atomes de carbone est un radical ramifié ou non ramifié, par exemple propynyloxy (-OCH2-C-CH), 2- butynyloxy, 3-butynyloxy, n-2-octynyloxy ou n-2-dodécynyloxy. On préfère un groupe alcynyloxy ayant 3 à 18, notamment 3 à 12, par exemple 3 à 6, en particulier 3 ou 4 atomes de carbone. Un groupe alkyle en C2-C25 interrompu par de l'oxygène, du soufre ou NR14 est par exemple CH3-O-CH2-, CH3-S-CH2-, CH3-NH-CH2-, CH3-N(CH3)-CH2-, CH3-O-CH2CH2-O-CH2-, CH3-(O-CH2CH2-)20-CH2-, CH3-(O-CH2CH2-)30-CH2- ou CH3- (O-CH2CH2-) 40-CH2-. Un groupe phénylalkyle en C7-C9 est typiquement un groupe benzyle, améthylbenzyle, a,a-diméthylbenzyle ou 2-phényléthyle. Les groupes benzyle et a,a-diméthylbenzyle sont préférés. Un groupe phénylalkyle en C7-C9 qui est non subs- titué ou substitué sur le fragment phényle par 1 à 3 groupes alkyle en C1-C4 est typiquement un groupe benzyle, a- méthylbenzyle, a,a-diméthylbenzyle, 2-phényléthyle, 2- méthylbenzyle, 3-méthylbenzyle, 4-méthylbenzyle, 2,4- diméthylbenzyle, 2,6-diméthylbenzyle ou 4-tert-butylbenzyle. Le groupe benzyle est préféré. Un groupe phénylalkyle en C7-C25 qui est interrompu par de l'oxygène, du soufre ou 'N-R14 et qui est non substitué ou substitué sur le fragment phényle par 1 à 3 groupes alkyle en Ci-C4 est un radical ramifié ou non ramifié, parexemplephénoxyméthyle, 2-méthylphénoxyméthyle, 3-méthylphénoxyméthyle, 4-méthylphénoxyméthyle, 2,4-diméthyl- phénoxyméthyle, 2,3-diméthylphénoxyméthyle, phénylthio- méthyle, Nméthyl-N-phénylméthyle, N-éthyl-N-phénylméthyle, 4-tertbutylphénoxyméthyle,4-tert-butylphénoxyéthoxyméthyle, 2,4-di-tert-butylphénoxyméthyle, 2,4-di-tert-butylphénoxy- éthoxyméthyle, phénoxyéthoxyéthoxyéthoxyméthyle, benzyloxy- méthyle, benzyloxyéthoxyméthyle, N-benzyl-N-éthylméthyle ou N-benzyl-N-isopropylméthyle. Un groupe phénylalcoxy en C7-C9 est typiquement un groupe benzyloxy, améthylbenzyloxy, a,a-diméthylbenzyloxy ou 2-phényléthoxy. Le groupe benzyloxy est préféré. Un groupe phényle substitué par un ou plusieurs groupes alkyle en C1-C4, qui contient de préférence 1 à 3, notamment 1 ou 2 groupes alkyle, est typiquement un groupe o-, m- ou pméthylphényle, 2,3-diméthylphényle, 2,4-diméthyl- phényle, 2,5-diméthylphényle, 2,6-diméthylphényle, 3,4-di- méthylphényle, 3,5-diméthylphényle, 2-méthyl-6-éthylphényle, 4-tert- butylphényle, 2-éthylphényle ou 2,6-diéthylphényle. Un groupe phénoxy substitué par un ou plusieurs groupes alkyle en Cl- C4, qui contient de préférence 1 à 3, notamment 1 ou 2 groupes alkyle, est typiquement un groupe o-, m- ou p-méthylphénoxy, 2,3- diméthylphénoxy, 2,4-diméthyl- phénoxy, 2,5-diméthylphénoxy, 2,6- diméthylphénoxy, 3,4-di-20 méthylphénoxy, 3,5-diméthylphénoxy, 2-méthyl- 6-éthylphénoxy, 4-tert-butylphénoxy, 2-éthylphénoxy ou 2,6-diéthylphénoxy. Un groupe cycloalkyle en C5-C8 non substitué ou substitué par un ou plusieurs groupes alkyle en C1-C4 est typiquement un groupe cyclopentyle, méthylcyclopentyle,25 diméthylcyclopentyle, cyclohexyle, méthylcyclohexyle, diméthylcyclohexyle, triméthylcyclohexyle, tert-butyl- cyclohexyle, cycloheptyle ou cyclooctyle. Les groupes cyclohexyle et tert-butylcyclohexyle sont préférés. Un groupe cycloalcoxy en C5-C8 non substitué ou substitué par un ou plusieurs groupes alkyle en Cl-C4 est typiquement un groupe cyclopentoxy, méthylcyclopentoxy, diméthylcyclopentoxy, cyclohexoxy, méthylcyclohexoxy, diméthylcyclohexoxy, triméthylcyclohexoxy, tert-butyl- cyclohexoxy, cycloheptoxy ou cyclooctoxy. Les groupes35 cyclohexoxy et tert- butylcyclohexoxy sont préférés. Un groupe alcoxy ayant jusqu'à 25 atomes de carbone est un radical ramifié ou non ramifié, par exemple méthoxy, éthoxy, propoxy, isopropoxy, n-butoxy, isobutoxy, pentoxy, isopentoxy, hexoxy, heptoxy, octoxy, décyloxy, tétradécyl- oxy, hexadécyloxy ou octadécyloxy. On préfère un groupe alcoxy ayant 1 à 12, notamment 1 à 8, par exemple 1 à 6 atomes de carbone. Un groupe alcoxy en C2-C25 interrompu par de l'oxygène, du soufre ou iN-R14 est par exemple CH3-O-CH2CH20-, CH3-S-CH2CH20-, CH3-NH-CH2CH20-, CH3N(CH3) -CH2CH2O-, CH3-O-CH2CH2-O-CH2CH2O-, CH3-(O-CH2CH2-)20-CH2CH2O-, CH3-(O-CH2CH2-)30-CH2CH2O- ou CH3-(O-CH2CH2-)4O-CH2CH20-. Un groupe alkylthio ayant jusqu'à 25 atomes de carbone est un radical ramifié ou non ramifié, par exemple méthylthio, éthylthio, propylthio, isopropylthio, n-butylthio, isobutylthio, pentylthio, isopentylthio, hexylthio, heptylthio, octylthio, décylthio, tétradécylthio, hexadécylthio ou octadécylthio. On préfère un groupe alkylthio ayant 1 à 12, notamment 1 à 8, par exemple 1 à 6 atomes de carbone. Un groupe alkylamino ayant jusqu'à 4 atomes de carbone est un radical ramifié ou non ramifié, par exemple méthylamino, éthylamino, propylamino, isopropylamino, n-butylamino, isobutylamino ou tert-butylamino. Un groupe di(alkyle en C1-C4)amino est également un groupe dans lequel les deux radicaux sont, indépendamment l'un de l'autre, ramifiés ou non ramifiés, par exemple diméthylamino, méthyléthylamino, diéthylamino, méthyl- n-propylamino, méthylisopropylamino, méthyl-n-butylamino, méthylisobutylamino, éthylisopropylamino, éthyl-n-butyl- amino, éthylisobutylamino, éthyl-tert-butylamino, diéthyl- amino, diisopropylamino, isopropyl-n-butylamino, isopropyl- isobutylamino, di-n-butylamino ou diisobutylamino. Un groupe alcanoylamino ayant jusqu'à 25 atomes de carbone est un radical ramifié ou non ramifié, par exemple formylamino, acétylamino, propionylamino, butyrylamino, pentanoylamino, hexanoylamino, heptanoylamino, octanoyl- amino, nonanoylamino, décanoylamino, undécanoylamino, dodécanoylamino, tridécanoylamino, tétradécanoylamino, pentadécanoylamino, hexadécanoylamino, heptadécanoylamino, octadécanoylamino, eicosanoylamino ou docosanoylamino. On préfère un groupe alcanoylamino ayant 2 à 18, notamment 2 à 12, par exemple 2 à 6 atomes de carbone. Un groupe alkylène en C1-C18 est un radical ramifié ou non ramifié, par exemple méthylène, éthylène, propylène, triméthylène, tétraméthylène, pentaméthylène, hexaméthylène, heptaméthylène, octaméthylène, décaméthylène, dodécaméthylène ou octadécaméthylène. On préfère un groupe alkylène en C1-C12, notamment alkylène en C1-C8. Un cycle de cycloalkylène en C5-C12 substitué par un ou plusieurs groupes alkyle en Cl-C4, qui contient de préférence 1 à 3, notamment 1 ou 2 groupes alkyle ramifiés ou non ramifiés, est typiquement un groupe cyclopentylène, méthylcyclopentylène, diméthylcyclopentylène, cyclohexylène, méthylcyclohexylène, diméthylcyclohexylène, triméthyl- cyclohexylène, tert-butylcyclohexylène, cycloheptylène, cyclooctylène ou cyclodécylène. Les groupes cyclohexylène20 et tert-butylcyclohexylène sont préférés. Un groupe alkylène en C2-C18 interrompu par de l'oxygène, du soufre ou NR4 est par exemple -CH2-O-CH2-, -CH2-S-CH2-, -CH2-NH-CH2-, -CH2-N(CH3)-CH2-, -CH2-O-CH2CH2-O-CH2-, -CH2-(O-CH2CH2-)2 0-CH2-, -CH2-(O-CH2CH2-)30-CH2-, -CH2-(O-CH2CH2-)40-CH2- ou -CH2CH2-S-CH2CH2-. Un groupe alcénylène en C2-C18 est typiquement un groupe vinylène, méthylvinylène, octényléthylène ou dodécényléthylène. On préfère un groupe alcénylène en C2-C8.30 Un groupe alkylidène ayant 2 à 20 atomes de carbone est typiquement un groupe éthylidène, propylidène, butyli- dène, pentylidène, 4-méthylpentylidène, heptylidène, nonylidène, tridécylidène, nonadécylidène, 1-méthyl- éthylidène, 1- éthylpropylidène ou 1-éthylpentylidène. On préfère un groupe alkylidène en C2-C8. Un groupe phénylalkylidène ayant 7 à 20 atomes de carbone est typiquement un groupe benzylidène, 2-phényl- éthylidène ou 1-phényl-2-hexylidène. On préfère un groupe phénylalkylidène en C7-C9. Un groupe cycloalkylène en C5-C8 est un groupe hydrocarboné saturé ayant deux valences libres et au moins un motif cyclique et il s'agit, par exemple, d'un groupe cyclopentylène, cyclohexylène, cycloheptylène ou cyclo- octylène. Le groupe cyclohexylène est préféré. Un groupe bicycloalkylène en C7-C8 est typiquement un groupe bicycloheptylène ou bicyclooctylène. Un groupe phénylène ou naphtylène non substitué ou substitué par un ou plusieurs groupes alkyle en Cl-C4 est typiquement un groupe 1,2-, 1,3-, 1,4-phénylène, 1,2-, 1,3-, 1,4-, 1,6-, 1,7-, 2,6- ou 2,7-naphtylène. Le groupe 1,4-phénylène est préféré. Un cycle de cycloalkylidène en C5-C8 substitué par un ou plusieurs groupes alkyle en C1-C4, qui contient de préférence 1 à 3, notamment 1 ou 2 groupes alkyle ramifiés ou non ramifiés, est typiquement un groupe cyclopentylidène, méthylcyclopentylidène, diméthylcyclopentylidène, cyclo- * hexylidène, méthylcyclohexylidène, diméthylcyclohexylidène, triméthylcyclohexylidène, tert-butylcyclohexylidène, cyclo- heptylidène ou cyclooctylidène. Les groupes cyclohexylidène et tert-butylcyclohexylidène sont préférés. Un cation métallique mono-, di- ou trivalent est de préférence un cation de métal alcalin, de métal alcalino- terreux ou d'aluminium, par exemple Na+, K, Mg Ca+ ou Al+++. Des compositions intéressantes sont celles qui contiennent, comme composant (b), au moins un composé de la formule I dans laquelle, si n est 1, R1 est un groupe phényle non substitué ou phényle substitué à la position para par un groupe alkylthio en C1-C18 ou di(alkyle en C1- C4)amino; un groupe phényle substitué par 1 à 5 groupes alkyle n'ayant pas plus de 18 atomes de carbone au total dans35 les 1 à 5 substituants alkyle; un groupe naphtyle, biphé- nylyle, terphénylyle, phénanthryle, anthryle, fluorényle, carbazolyle, thiényle, pyrrolyle, phénothiazinyle ou ,6,7,8-tétrahydronaphtyle, chacun d'eux étant non substitué ou substitué par un ou plusieurs groupes alkyle en C1-C4, alcoxy en C1-C4, alkylthio en C1-C4, hydroxyle ou amino. Des compositions préférées sont celles qui contiennent, comme composant (b), au moins un composé de la formule I dans laquelle, si n est 2, R1 est -R12-X-R13-, R12 et R13 sont des groupes phénylène, X est l'oxygène ou -NR31-, et R31 est un groupe alkyle en C1-C4. D'autres compositions préférées sont celles qui contiennent, comme composant (b), au moins un composé de la formule I dans laquelle, si n est 1, R1 est un groupe naphtyle, phénanthryle, thiényle, dibenzofuryle, carbazolyle ou fluorényle qui sont non substitués ou substitués par un ou plusieurs groupes alkyle en C1-C4, alcoxy en C1-C4, alkylthio en C1-C4, hydroxyle, halogéno, amino, alkylamino en C1-C4 ou di(alkyle en C1-C4)- amino, ou un groupe de formule II R9 lll (Il), R7 R11 R8 R7, R8, R9, Ro10 et R11 sont chacun, indépendamment des autres, l'hydrogène, le chlore, le brome, un groupe hydroxyle, alkyle en C1-C18; alkyle en C2-C18 interrompu par de l'oxygène ou du soufre; alcoxy en Ci-C18, alcoxy en C2-C18 interrompu par de l'oxygène ou du soufre; alkylthio en C1-C18, alcényloxy en C3-C12, alcynyloxy en C3- C12, phénylalkyle en C7-C9, phénylalcoxy en C7-C9, phényle non substitué ou substitué par un ou plusieurs groupes alkyle en C1-C4; phénoxy, cyclohexyle, cycloalcoxy en C5-C8, alkylamino en C1-C4, di(alkyle en C1C4)amino, alcanoyle en Cl-C12; alcanoyle en C3-C12 interrompu par de l'oxygène ou du soufre; alcanoyloxy en C1-C12; alcanoyloxy en C3-C12 interrompu par de l'oxygène ou du soufre; alcanoylamino en C1-C12, alcénoyle en C3-C12, alcénoyloxy en C3-C12, cyclohexylcarbonyle, cyclohexylcarbonyloxy, benzoyle non substitué ou substitué par un ou plusieurs groupes alkyle en C1-C4; benzoyloxy non substitué ou substitué par R18 o I I un ou plusieurs groupes alkyle en C1-C4; -O-C-C-R15 ou I R20 R2 R19 I 12 -O--C--C--O-R23, ou bien, dans la formule II, les radicaux i i H RM22 R7 et R8 ou les radicaux R8 et Rll, avec les atomes de carbone de qui les joignent, forment un noyau benzénique, R15 est un groupe hydroxyle, alcoxy en C1-C12 /R24 ou -N R25 R18 et R19 sont chacun, indépendamment de l'autre, l'hydrogène ou un groupe alkyle en C1-C4, R20 est l'hydrogène, R21 est l'hydrogène ou un groupe phényle, alkyle en Cl- C18; alkyle en C2-C18 interrompu par de l'oxygène ou du soufre; phénylalkyle en C7-C9; phénylalkyle en C7-C18 qui est interrompu par de l'oxygène ou du soufre et qui est non substitué ou substitué sur le fragment phényle par 1 à 3 groupes alkyle en C1-C4, ou bien les radicaux R20 et R21, avec les atomes de carbone qui les joignent, forment un cycle de cyclohexylène non substitué ou substitué par 1 à 3 groupes alkyle en C1-C4 R22 est l'hydrogène ou un groupe alkyle en C1-C4, R23 est l'hydrogène ou un groupe alcanoyle en Ci-C18, alcénoyle en C3- C18, alcanoyle en C3-C12 interrompu par de l'oxygène ou du soufre; alcanoyle en C2-C12 substitué par un groupe phosphonate de di(alkyle en C1-C6); cycloalkyl- H3C /CH3 0 C carbonyle en C6-C9, benzoyle, Is -OH 3 6 -C-CSH2 OH H3C /3 H3C. CH/ o o Il 01-1 3 CH3 -C-CH2 -S-CH2 OH '-C-CHC O 2 1 R26 CH3 R26 O O O Il 11 ou 11 -C-R2-C-R28 - C- R R30 R24 et R25 sont chacun, indépendamment de l'autre, l'hydrogene ou un groupe alkyle en Cl-C12, R26 est l'hydrogène ou un groupe alkyle en C1C4, R27 est un groupe alkylène en C1-C12, alcénylène en C2-C8, alkylidène en C2-C8, phénylalkylidène en C7-C12, cycloalkylène en C5-C8 ou phénylène, R28 est un groupe hydroxyle, alcoxy en C1-C12 R / R24 ou - N, Ru R29 est de l'oxygène ou -NH-, R30 est un groupe alkyle en C1-C18 ou phényle, et s est 1 ou 2. Des compositions également préférées sont celles qui contiennent, comme composant (b), au moins un composé de la formule I dans laquelle, si n est 1, R1 est un groupe phénanthryle, thiényle, dibenzo- furyle; carbazolyle non substitué ou substitué par un ou plusieurs groupes alkyle en C1-C4; ou fluorényle; ou bien R1 est un groupe de formule II R9 Ri \ (Il), R7 R"l R8 R7, R8, R9, Ro10 et Rll sont chacun, indépendamment des autres, l'hydrogène, le chlore ou un groupe hydroxyle, alkyle en C1-C18, alcoxy en C1-C18, alkylthio en C1-C18, alcényloxy en C3-C4, alcynyloxy en C3-C4, phényle, benzoyle, R20 R21 I 12 benzoyloxy ou-O--C- O--R23 I I H R22 R20 est l'hydrogène, R21 est l'hydrogène, un groupe phényle ou un groupe alkyle en C1-C18, ou bien les radicaux R20 et R21, avec les atomes de carbone qui les joignent, forment un cycle de cyclohexylène non substitué ou substitué par 1 à 3 groupes alkyle en C1-C4, R22 est l'hydrogène ou un groupe alkyle en C1-C4, et R23 est l'hydrogène, un groupe alcanoyle en C1-C12 ou un groupe benzoyle. Des compositions particulièrement préférées sont celles qui contiennent, comme composant (b), au moins un composé de la formule I dans laquelle, si n est 1, R7, R8, R9, R10 et R11 sont chacun, indépendamment des autres, l'hydrogène, un groupe alkyle en C1-C12, alkylthio en C1- C4 ou phényle. Des compositions particulièrement intéressantes sont celles qui contiennent, comme composant (b), au moins un composé de la formule I dans laquelle R2, R3, R4 et R5 sont chacun, indépendamment des autres, l'hydrogène, le chlore ou un groupe alkyle en C1-C18, benzyle, phényle, cycloalkyle en C5-C8, alcoxy en C1-C18, alkylthio en C1-C18, alcanoyloxy en C1-C18, alcanoylamino en C1-C18, alcénoyloxy en C3-C18 ou benzoyloxy; ou bien les radicaux R2 et R3 ou les radicaux R3 et R4 ou les radicaux R4 et R5, avec les atomes de carbone qui les joignent, forment un noyau benzénique; R4 peut aussi être -(CH2)p-COR15 ou -(CH2)qOHt ou, si R3, R5 et R6 sont chacun l'hydrogène, R4 peut aussi être un groupe de formule III, R15 est un groupe hydroxyle, alcoxy en C1-C12 ou / R24 -N R2 R16 et R17 sont des groupes méthyle ou bien, avec les atomes de carbone qui les joignent, ils forment un cycle de cycloalkylidène en C5-C8 qui est non substitué ou subs- titué par 1 à 3 groupes alkyle en C1-C4, R24 et R25 sont chacun, indépendamment de l'autre, l'hydrogène ou un groupe alkyle en Cl-C12, pest 1 ou 2, et q est 2, 3, 4, 5 ou 6. D'autres compositions particulièrement intéressantes sont celles qui contiennent, comme composant (b), au moins un composé de la formule I dans laquelle au moins deux des radicaux R2, R3, R4 et R5 sont de l'hydrogène. Des compositions spécialement intéressantes sont notamment celles qui contiennent, comme composant (b), au moins un composé de la formule I dans laquelle les radicaux R3 et R5 sont de l'hydrogène. Des compositions tout spécialement intéressantes sont celles qui contiennent, comme composant (b), au moins un composé de la formule I dans laquelle R2 est un groupe alkyle en C1-C4, R3 est l'hydrogène, R4 est un groupe alkyle en C1-C4 ou bien, si R6 est l'hydrogène, R4 peut aussi être un groupe de formule III, R5 est l'hydrogène, et R16 et R17, avec l'atome de carbone qui les joint, forment un cycle de cyclohexylidène. Les composés suivants sont des exemples de composés à structure de benzofuranne-2-one qui sont particulièrement appropriés comme composant (b) dans la nouvelle composition: 3-[4-(2-acétoxyéthoxy)phényl]-5,7-di-tert-butylbenzofuranne- 2-one; 5,7-di-tert-butyl-3-[4-(2-stéaroyloxyéthoxy)phényl]- benzofuranne-2-one; 3,3'-bis[5,7-di-tert-butyl-3-(4-[2- hydroxyéthoxy]phényl)benzofuranne-2-one]; 5,7-di-tert- butyl-3-(4-éthoxyphényl)benzofuranne-2-one; 3-(4-acétoxy- 3,5-diméthylphényl)-5,7-di-tert-butylbenzofuranne-2-one; 3-(3,5-diméthyl-4-pivaloyloxyphényl)-5,7-di-tert-butylbenzo- furanne-2-one; 5,7-di-tert-butyl-3-phénylbenzofuranne- 2-one; 5,7-di-tert-butyl-3-(3,4-diméthylphényl)benzo- furanne-2-one; 5,7-di-tert-butyl-3-(2,3-diméthylphényl)- benzofuranne-2-one. Des compositions particulièrement intéressantes sont aussi notamment celles qui contiennent, comme composant (b), au moins un composé répondant à la formule V O O-.H R9 R2 p auà: WRio MI(V), R4 R8 dans laquelle R2 est l'hydrogène ou un groupe alkyle en C1-C6, R3 est l'hydrogène, R4 est l'hydrogène ou un groupe alkyle en C1-C6, R5 est l'hydrogène, R7, R8, R9, R10 et Rll sont chacun, indépendamment des autres, l'hydrogène, un groupe alkyle en Cl-C4, R20 R21 un groupe alcoxy en Cl-C4 ou -O-C--C---R23, à condition - I I H R22 qu'au moins deux des radicaux R7, R8, R9, Ro10 et R11 soient de l'hydrogène, R20, R21 et R23 sont de l'hydrogène, et R23 est un groupe alcanoyle en C2-C4. Des compositions tout particulièrement préférées sont celles qui contiennent, comme composant (b), au moins un composé de formule Va ou Vb O O H CH3 X3 H3C O H30' H3C CH3 H/O H3 I, C H3 H3C-C-CH3 H3C--C-CH3 I I CH3 CH3 (Va) (Vb) ou un mélange des deux composés des formules Va et Vb. Les composés à structure de benzofuranne-2-one utilisés comme composant (b) de la nouvelle composition sont connus dans la littérature et leur préparation est décrite, entre autres, dans les brevets des E.U.A. suivants: N 4 325 863, 4 388 244, 5 175 312, 5 252 643, 216 052, 5 369 159, 5 488 117, 5 356 966, 5 367 008, 428 162, 5 428 177 et 5 516 920. Les composés à structure de benzofuranne-2-one [composant (b)] conviennent pour stabiliser un polycarbo- nate, un polyester ou une polycétone, ou leurs mélanges ou associations, contre une dégradation provoquée par l'oxyda- tion, la chaleur et/ou la lumière. Un fait particulièrement important est que les composés à structure de benzofuranne- 2-one ne réduisent pas notablement la transparence de ces matières plastiques lorsqu'elles sont exposées à la lumière ou à une contrainte oxydante ou thermique et qu'ils empêchent sensiblement le jaunissement. Par conséquent, on préfère également les nouvelles compositions dans lesquelles le composant (a) est un article moulé transparent, solide et vitreux. Des articles moulés vitreux sont par exemple des fenêtres, des parebrise, des verres de phares d'automobiles, des écrans protecteurs ou des emballages tels que des bouteilles ou des pellicules. Des compositions particulièrement intéressantes sont celles dans lesquelles l'article moulé utilisé comme composant (a) est transparent à une longueur d'onde de 350 à 700 nm. Les polyesters (PES) peuvent être des homo- ou copolyesters qui sont constitués d'acides dicarboxyliques et de diols, ou d'hydroxy-acides carboxyliques, de nature aliphatique, cycloaliphatique ou aromatique. Les acides dicarboxyliques aliphatiques peuvent contenir 2 à 40 atomes de carbone, les acides dicarboxy- liques cycloaliphatiques peuvent contenir 6 à 10 atomes de carbone, les acides dicarboxyliques aromatiques peuvent contenir 8 à 14 atomes de carbone, les hydroxy-acides carboxyliques aliphatiques peuvent contenir 2 à 12 atomes de carbone et les hydroxy-acides carboxyliques aromatiques ainsi que cycloaliphatiques peuvent contenir 7 à 14 atomes de carbone. Les diols aliphatiques peuvent contenir 2 à 12 atomes de carbone, les diols cycloaliphatiques peuvent contenir à 8 atomes de carbone et les diols aromatiques peuvent contenir 6 à 16 atomes de carbone. Les diols aromatiques sont ceux dans lesquels deux groupes hydroxyle sont liés à un même fragment hydrocarboné aromatique ou à des fragments hydrocarbonés aromatiques différents. Les polyesters peuvent également être ramifiés avec de petites quantités, par exemple 0,1 à 3 mol % par rapport aux acides dicarboxyliques présents, de monomères ayant une fonctionnalité supérieure à deux [par exemple le pentaéry- thritol, l'acide trimellique, le 1,3,5-tri(hydroxyphényl)- benzène, l'acide 2,4-dihydroxybenzoïque ou le 2-(4-hydroxy- phényl)-2-(2,4-dihydroxyphényl)propane]. Dans les polyesters constitués d'au moins 2 mono- mères, ceux-ci peuvent être répartis au hasard ou peuvent former des copolymères séquences. Des acides dicarboxyliques appropriés sont des acides dicarboxyliques aliphatiques saturés, linéaires ou ramifiés, des acides dicarboxyliques aromatiques et des acides dicarboxyliques cycloaliphatiques. Les acides dicarboxyliques aliphatiques sont avantageusement ceux qui contiennent 2 à 40 atomes de carbone, typiquement l'acide oxalique, l'acide malonique, l'acide diméthylmalonique, l'acide succinique, l'acide pimélique, l'acide adipique, l'acide triméthyladipique, l'acide sébacique, l'acide azélaïque et les acides dimères (produits de dimérisation d'acides carboxyliques alipha- tiques insaturés tels que l'acide oléique), les acides malonique et succinique alkylés tels que l'acide octadécyl- succinique. Des acides dicarboxyliques cycloaliphatiques appropriés sont: l'acide 1,3-cyclobutanedicarboxylique, l'acide cyclopentane-1,3dicarboxylique, les acides cyclohexane-1,3- et 1,4-dicarboxyliques, les 1,3- et 1,4- (dicarboxyméthyl)cyclohexanes, l'acide dicyclohexyle-4,4'- dicarboxylique. Des acides dicarboxyliques aromatiques appropriés sont, de préférence: l'acide téréphtalique, l'acide isophtalique, l'acide o- phtalique, ainsi que l'acide naphtalène-1,3-, 1,4-, 2,6- ou 2,7- dicarboxylique, l'acide diphényle-4,4'-dicarboxylique, l'acide diphénylsulfone-4,4'- dicarboxylique, l'acide benzophénone-4,4'-dicarboxylique, le 1,1,3triméthyl-5-carboxyl-3-(p-carboxylphényl)indane, l'acide (oxyde de diphényle)-4,4'-dicarboxylique, le bis- p-(carboxyphényl)méthane ou le bis-p-(carboxylphényl)éthane. Les acides dicarboxyliques aromatiques sont préférés, et notamment parmi ceux-ci l'acide téréphtalique, l'acide isophtalique et l'acide naphtalène-2,6-dicarboxylique. D'autres acides dicarboxyliques appropriés sont ceux qui contiennent des groupes -CO-NH; ils sont présentés dans le document DE-A-2 414 349. Les acides dicarboxyliques qui contiennent des hétérocycles azotés sont également appropriés, par exemple ceux qui sont dérivés de mono- ou bishydantoines, de benzimidazoles qui peuvent être halo-25 génés, d'acide parabanique ou d'acides monoamine-s-triazine- dicarboxyliques carboxyalkylés, carboxyphénylés ou carboxy- benzylés (voir DE-A-2 121 184 et 2 533 675). Les groupes carboxyalkyle peuvent, dans ce cas, contenir 3 à 20 atomes de carbone.30 Des diols aliphatiques appropriés sont les glycols aliphatiques linéaires et ramifiés, de préférence ceux qui ont 2 à 12, de préférence 2 à 6, atomes de carbone dans la molécule, par exemple: l'éthylène-glycol, les 1,2- et 1,3- propylène-glycols, le 1,2-, 1,3-, 2,3- ou 1,4- butanediol,35 le pentylglycol, le néopentylglycol, le 1,6-hexanediol, le 1,12-dodécanediol. Un diol cycloaliphatique approprié est par exemple le 1,4-dihydroxycyclohexane. D'autres diols aliphatiques appropriés sont typiquement le 1,4-bis(hydroxy- méthyl)cyclohexane, des diols aromatiques-aliphatiques tels que le p-xylylène-glycol ou le 2,5-dichloro-p-xylylène- glycol, le 2,2-(3-hydroxyéthoxyphényl)propane ainsi que les polyoxyalkylène-glycols tels que le diéthylène-glycol, le triéthylène-glycol, le polyéthylène-glycol ou le poly- propylène-glycol. Les alkylènediols sont de préférence linéaires et contiennent de préférence 2 à 4 atomes de carbone. Des diols préférés sont les alkylènediols, le 1,4-dihydroxycyclohexane et le 1,4-bis(hydroxyméthyl)cyclo- hexane. On préfère particulièrement l'éthylène-glycol, le 1,4-butanediol, ainsi que les 1,2- et 1,3-propylène-glycols. D'autres diols aliphatiques appropriés sont les bisphénols 3hydroxyalkylés, de préférence 3-hydroxyéthylés, tels que le 2,2-bis[4'-( D'autres bisphénols sont indiqués plus loin. Un autre groupe de diols aliphatiques appropriés est celui des diols hétérocycliques présentés dans les descriptions allemandes N 1 812 003, 2 342 432, 2 342 372 et 2 453 326. Des exemples représentatifs sont: la N,N'- bis(O-hydroxyéthyl)-5,5-diméthylhydantoïne, la N,N'-bis- (3-hydroxypropyl)-5,5-diméthylhydantoïne, la méthylène- bis[N-(3-hydroxyéthyl)-5-méthyl-5-éthylhydantoïne], la méthylène-bis[N(O-hydroxyéthyl)-5,5-diméthylhydantoïne], la N,N'-bis(O-hydroxyéthyl)benzimidazolone, la N,N'-bis- (3-hydroxyéthyl)-(tétrachloro)benzimidazolone et la N,N'- bis(O-hydroxyéthyl)-(tétrabromo)benzimidazolone. Des diols aromatiques appropriés sont les diphénols monocycliques et, de préférence, les diphénols bicycliques qui portent un groupe hydroxyle sur chaque noyau aromatique. Le terme aromatique doit être de préférence entendu comme désignant des radicaux hydrocarbonés aromatiques tels que phénylène ou naphtylène. Outre l'hydroquinone, le résorcinol et les 1,5-, 2,6- et 2,7dihydroxynaphtalènes, par exemple, des bisphénols qui méritent une mention particulière peuvent être illustrés par les formules suivantes: R' R' R' R' HO OH HO A A HO R" R" R" R" R' R' HO OH A A R" R" R' R' HO OH R" R" R' R' R" R" HO OH A A RI' RI' R" R" Les groupes hydroxyle peuvent être en position méta, de préférence en position para. Dans ces formules, R' et R" peuvent chacun être un groupe alkyle de 1 à 6 atomes de carbone, un halogène tel que le chlore ou le brome et, de préférence, un atome d'hydrogène. A peut être une liaison directe ou de l'oxygène, du soufre, -SO-, -SO2-,,C=O, -P(O)(alkyle en C1-C20)- ou un groupe alkylidène, cyclo- alkylidène ou alkylène substitué ou non substitué. Des exemples représentatifs de groupe alkylidène substitué ou non substitué sont les groupes éthylidène, 1,1-ou 2,2-propylidène, 2,2butylidène, 1,1-isobutylidène, pentylidène, hexylidène, heptylidène, octylidène, dichlor- éthylidène, trichloréthylidène. Des exemples représentatifs de groupe alkylène substitué ou non substitué sont les groupes méthylène, éthylène, phénylméthylène, diphénylméthylène, méthylphényl- méthylène. Des exemples représentatifs de groupe cyclo- alkylidène sont les groupes cyclopentylidène, cyclohexyli- dène, cycloheptylidène et cyclooctylidène. Des exemples illustratifs de bisphénols sont les suivants: éther de bis(p-hydroxyphényle) ou thioéther de bis(p-hydroxyphényle), bis(phydroxyphényl)sulfone, bis(p-hydroxyphényl)méthane, 2,2'-bis(4-hydroxyphényl)- biphényle, phénylhydroquinone, 1,2-bis(p-hydroxyphényl)- éthane, 1-phényl-bis(p-hydroxyphényl)méthane, diphényl- bis(phydroxyphényl)méthane,diphényl-bis(p-hydroxyphényl)- éthane, bis(3,5-diméthyl-4-hydroxyphényl)sulfone, bis(3,5- diméthyl-4-hydroxyphényl)-p-diisopropylbenzène, bis(3,5- diméthyl-4hydroxyphényl)-m-diisopropylbenzène, 2,2-bis- (3',5'-diméthyl-4'-hydroxyphényl)propane, 1,1- ou 2,2-bis- (p-hydroxyphényl)butane, 2,2-bis(p-hydroxyphényl)hexafluoro- propane, 1,1-dichloro- ou 1,1,1-trichloro-2,2-bis(p-hydroxy- phényl)éthane, 1,1-bis(p-hydroxyphényl)cyclopentane et, de préférence, 2,2-bis(p-hydroxyphényl)propane (bisphénol A) et 1,1-bis(p-hydroxyphényl)cyclohexane (bisphénol C). Des polyesters appropriés d'hydroxy-acides carboxy- liques sont par exemple la polycaprolactone, la polypivalo- lactone ou les polyesters d'acide 4-hydroxycyclohexane- carboxylique ou d'acide 4-hydroxybenzoïque. Des polymères appropriés également sont ceux qui contiennent principalement des liaisons ester, mais qui contiennent également d'autres liaisons, par exemple des35 polyesteramides ou polyester-imides. Les polyesters contenant des acides dicarboxyliques aromatiques ont acquis la plus grande importance, notamment les polytéréphtalates d'alkylène. On préfère donc les nouveaux compositions à mouler dans lesquelles le polyester est constitué d'au moins 30 mol %, de préférence d'au moins mol %, d'acides dicarboxyliques aromatiques et d'au moins 30 mol %, de préférence d'au moins 40 mol %, d'alkylènediols qui contiennent de préférence 2 à 12 atomes de carbone, sur la base du polyester. Dans ce cas, l'alkylènediol est de préférence linéaire et contient 2 à 6 atomes de carbone, par exemple l'éthylène-glycol et le tri-, tétra- ou hexaméthylène- glycol, et l'acide dicarboxylique aromatique est par exemple l'acide téréphtalique et/ou l'acide isophtalique. Des polyesters particulièrement appropriés sont PEN, PTT, PET, PETG (polytéréphtalate d'éthylène modifié par un glycol) ou PBT, et les copolymères correspondants ou leurs mélanges. Le PET et ses copolymères sont particulièrement préférés. Parmi les esters d'acide carboxylique, les poly- carbonates (PC) sont les polyesters les plus simples. Les polycarbonates sont obtenus, par exemple, par condensation à partir de bisphénol A et de phosgène ou d'un analogue du phosgène tel que le chloroformiate de trichlorométhyle, le triphosgène ou le carbonate de diphényle, dans ce dernier cas avec habituellement l'addition d'un catalyseur de transestérification approprié, par exemple un hydrure de bore, une amine telle que le 2-méthylimidazole, ou un sel d'ammonium quaternaire. En plus du bisphénol A, on peut également utiliser d'autres composants de type bisphénol et il est également possible d'utiliser des monomères qui sont halogénés sur le noyau benzénique. Des composants du type bisphénol particulièrement appropriés à mentionner sont les suivants: 2,2-bis(4'-hydroxyphényl)propane (bisphénol A), 2,4'dihydroxydiphénylméthane,bis(2-hydroxyphényl)méthane, bis(4hydroxyphényl)méthane,bis(4-hydroxy-5-propylphényl)- méthane, 1,1-bis(4'-hydroxyphényl)éthane, bis(4-hydroxyphényl)cyclohexylméthane,2,2-bis(4'-hydroxyphényl)-1-phényl- propane, 2,2-bis(3',5'-diméthyl-4'-hydroxyphényl)propane, 2,2-bis(3',5'-dibromo-4'-hydroxyphényl)propane, 2,2-bis- (3',5'-dichloro-4'-hydroxyphényl)propane,1,1-bis(4'-hydroxy- phényl)cyclododécane, 1,1-bis(3',5'-diméthyl-4'-hydroxy- phényl)cyclododécane, 1,1-bis(4'-hydroxyphényl)-3,3,5- triméthylcyclohexane, 1,1-bis(4'-hydroxyphényl)-3,3,5,5- tétraméthylcyclohexane et 1,1-bis(4'-hydroxyphényl)- 3,3,5-triméthylcyclopentane. Les polycarbonates peuvent être ramifiés par des quantités appropriées de monomères de fonctionnalité supérieure à deux (des exemples sont donnés ci-dessus). En plus des mélanges de PES et PC, c'est-à-dire en particulier PBT/PC et PET/PC, des polymères à utiliser selon la présente invention sont convenablement aussi les mélanges PC/ABS et des mélanges ternaires tels que les mélanges PBT/PC/ABS, PBT/PET/PC, PBT/PET/PC/ABS ou PBT/PC/ASA. Les mélanges sont préparés d'une manière usuelle à partir des polymères de départ. Le composant PES préféré est le PBT et le composant PC préféré est un PC à base de bisphénol A. Le rapport de PES à PC est de préférence de 95:5 à 5:95, très préférablement un rapport dans lequel l'un des composants représente au moins 70 %. En raison des réactions de transestérification, tous les mélanges PES/PC comprennent habituellement une proportion plus ou moins grande de structures copolymères séquencées, c'est-à-dire qu'une partie du mélange est sous la forme d'un copolymère séquencé PC/PES. L'amélioration des propriétés qu'apporte l'invention augmente la compatibilité des polymères entre eux. Cependant, il est également possible d'augmenter la compatibilité avec des "agents de compatibilité". Dans le présent cas, il peut s'agir, par exemple, de copolymères polyester/polycarbonate ou également de polyarylates (polyesters aromatiques). Des compositions particulièrement intéressantes sont celles dans lesquelles le composant (a) est un polycarbonate qui est dérivé de bisphénol A. Les polycétones doivent être considérées comme des matières plastiques qui sont préparées par polymérisation d'oxyde de carbone avec des hydrocarbures insaturés, comme enseigné, entre autres, dans les documents EP-A-0 222 454 et EP-A-0 685 517. Des compositions convenables, comme décrit ci-dessus, sont celles qui contiennent le composant (b) en une quantité de 0,0005 à 5 %, de préférence 0,001 à 2 %, typiquement 0,01 à 2 %, par rapport au poids du composant (a). En plus des composants (a) et (b), les nouvelles compositions peuvent comprendre d'autres additifs ou co-stabilisants, par exemple les suivants: 1. Antioxydants 1.1. Monophénols alkylés, par exemple: 2,6-di-tert-butyl- 4-méthylphénol, 2-tert-butyl-4,6-diméthylphénol, 2,6-di- tert-butyl-4-éthylphénol, 2,6-di-tert-butyl-4-n-butylphénol, 2,6-di-tert-butyl-4-isobutylphénol, 2,6-dicyclopentyl- 4-méthylphénol, 2-(a-méthylcyclohexyl)-4,6-diméthylphénol, 2,6dioctadécyl-4-méthylphénol, 2,4,6-tricyclohexylphénol, 2,6-di-tert-butyl4-méthoxyméthylphénol, nonylphénols qui sont linéaires ou ramifiés dans les chaînes latérales, par exemple 2,6-dinonyl-4-méthylphénol, 2,4-diméthyl- 6-(1'-méthylundéc-1'-yl)phénol, 2,4-diméthyl-6-(1'-méthyl- heptadéc-1l'-yl)phénol, 2,4-diméthyl-6-(1'-méthyltridéc- l'-yl)phénol et leurs mélanges. 1.2. Alkylthiométhylphénols, par exemple: 2,4-dioctylthio- méthyl-6-tert-butylphénol, 2,4-dioctylthiométhyl-6-méthyl- phénol, 2,4dioctylthiométhyl-6-éthylphénol, 2,6-didodécyl- thiométhyl-4-nonylphénol. 1.3. Hydroquinones et hydroquinones alkylées, par exemple: 2,6-di-tert-butyl-4-méthoxyphénol, 2,5-di-tert-butylhydro- quinone, 2,5-di-tert-amylhydroquinone, 2,6-diphényl-4-octadécyloxyphénol, 2,6-di-tert-butylhydroquinone, 2,5-di- tert-butyl-4-hydroxyanisole, 3,5-di-tert-butyl-4-hydroxy- anisole, stéarate de 3,5-di-tert-butyl-4-hydroxyphényle, adipate de bis(3,5-ditert-butyl-4-hydroxyphényle).35 1.4. Tocophérols, par exemple: atocophérol, P-tocophérol, y-tocophérol, 6-tocophérol et leurs mélanges (Vitamine E). 1.5. Thioéthers de diphényle hydroxyl6s, par exemple: 2,2'-thiobis(6-tert-butyl-4-m6thylphénol), 2,2'-thiobis- (4-octylph6nol),4,4'-thiobis(6-tert-butyl-3-méthylphénol), 4,4'-thiobis(6-tert-butyl-2-méthylphénol), 4,4'-thiobis- (3,6-di-sec-amylphénol), disulfure de 4,4'-bis(2,6-diméthyl- 4hydroxyphényle). 1.6. Alkylidène-bisphénols, par exemple: 2,2'-méthylène- * bis(6-tert-butyl-4-méthylphénol), 2,2'-méthylène-bis- (6-tert-butyl-4-éthylphénol), 2,2'-méthylène-bis[4-méthyl- 6-(a-méthylcyclohexyl)phénol],2,2'-méthylène-bis(4-méthyl- 6-cyclohexylphénol), 2,2'-méthylène-bis(6-nonyl-4-méthyl- phénol), 2,2'-méthylène-bis(4,6-di-tert-butylphénol), 2,2'-éthylidène-bis(4,6-di-tert-butylphénol), 2,2'-éthyli- dène-bis(6-tert-butyl-4-isobutylphénol), 2,2'-méthylène- bis[6-(a-méthylbenzyl)-4-nonylphénol], 2,2'-méthylène-bis- [6-(a,a-diméthylbenzyl)-4-nonylphénol], 4,4'-méthylène- bis(2,6-di-tert-butylphénol), 4,4'-méthylène-bis(6-tert- butyl-2-méthylphénol), 1,1-bis(5-tert-butyl-4-hydroxy- 2-méthylphényl)butane, 2,6-bis(3-tert-butyl-5-méthyl- 2-hydroxybenzyl)-4-méthylphénol, 1,1,3-tris(5-tert-butyl- 4-hydroxy-2-méthylphényl)butane, 1,1-bis(5-tert-butyl- 4-hydroxy-2-méthylphényl)-3-n-dodécylmercaptobutane, bis[3,3-bis(3'-tertbutyl-4'-hydroxyphényl)butyrate] d'éthylène-glycol, bis(3-tert-butyl-4-hydroxy-5-méthyl- phényl)dicyclopentadiène, téréphtalate de bis[2-(3'-tert- butyl-2'hydroxy-5'-méthylbenzyl)-6-tert-butyl-4-méthyl- phényle], 1,1-bis(3,5-diméthyl-2-hydroxyphényl)butane, 2,2-bis(3,5-ditert-butyl-4-hydroxyphényl)propane,2,2-bis- (5-tert-butyl-4-hydroxy-2-méthylphényl)-4-n-dodécylmercapto- butane, 1,1,5,5-tétra(5-tert-butyl-4-hydroxy-2-méthyl- phényl)pentane. 1.7. Composés 0-, N- et S-benzylés, par exemple: 3,5,3',5'- tétra-tertbutyl-4,4'-dihydroxy(oxyde de dibenzyle), 4-hydroxy-3,5diméthylbenzylthioglycolate d'octadécyle, 4-hydroxy-3,5-di-tertbutylbenzylthioglycolate de tridécyle, tris(3,5-di-tert-butyl-4-hydroxybenzyl)amine, dithiotéré- phtalate de bis(4-tert-butyl-3-hydroxy-2,6-diméthylbenzyle), sulfure de bis(3,5-di-tert-butyl-4-hydroxybenzyle), 3,5-di- tert-butyl-4-hydroxybenzylthioglycolate d'isooctyle. 1.8. Malonates hydroxybenzylés, par exemple: 2,2-bis(3,5- di-tert-butyl-2-hydroxybenzyl)malonate de dioctadécyle, 2-(3-tert-butyl4-hydroxy-5-méthylbenzyl)malonate de diocta- décyle, 2,2-bis(3,5-di-tertbutyl-4-hydroxybenzyl)malonate de didodécylmercaptoéthyle, 2,2-bis(3,5-di-tert-butyl- 4-hydroxybenzyl)malonate de bis[4-(1,1,3,3-tétraméthyl- butyl)phényle]. 1.9. Composés hydroxybenzylés aromatiques, par exemple: 1,3,5-tris(3,5-di-tert-butyl-4-hydroxybenzyl)-2,4,6-tri- méthylbenzène, 1,4-bis(3,5-di-tert-butyl-4-hydroxybenzyl)- 2,3,5,6-tétraméthylbenzène, 2,4,6-tris(3,5-di-tert-butyl- 4-hydroxybenzyl)phénol. 1.10. Composés triaziniques, par exemple: 2,4-bis(octyl- mercapto)-6(3,5-di-tert-butyl-4-hydroxyanilino)-1,3,5- triazine, 2-octylmercapto-4,6-bis(3,5-di-tert-butyl- 4hydroxyanilino)-1,3,5-triazine, 2-octylmercapto-4,6-bis- (3,5-di-tert-butyl-4-hydroxyphénoxy)-1,3,5-triazine, 2,4,6-tris(3,5-di-tert-butyl-4-hydroxyphénoxy)-1,2,3- triazine, isocyanurate de 1,3,5-tris(3,5-di-tert-butyl- 4-hydroxybenzyle), isocyanurate de 1,3,5-tris(4-tert-butyl- 3-hydroxy-2,6-diméthylbenzyle), 2,4,6-tris(3,5-di-tert- butyl-4hydroxyphényléthyl)-1,3,5-triazine, 1,3,5-tris- (3,5-di-tert-butyl-4-hydroxyphénylpropionyl)-hexahydro- 1,3,5-triazine, isocyanurate de 1,3,5-tris(3,5-dicyclohexyl- 4-hydroxybenzyle). 1.11. Benzylphosphonates, par exemple: 2,5-di-tert-butyl- 4-hydroxybenzylphosphonate de diméthyle, 3,5-di-tert-butyl- 4-hydroxybenzylphosphonate de diéthyle, 3,5-di-tert-butyl- 4-hydroxybenzylphosphonate de dioctadécyle, 5-tert-butyl- 4-hydroxy-3-méthylbenzylphosphonate de dioctadécyle, sel de calcium de l'ester monoéthylique de l'acide 3,5-di-tert- butyl-4-hydroxybenzylphosphonique.35 1.12. Acylaminophénols, par exemple: 4-hydroxylauranilide, 4-hydroxystéaranilide, N-(3,5-di-tert-butyl-4-hydroxy- phényl)carbamate d'octyle. 1.13. Esters de l'acide P-(3,5-di-tert-butyl-4-hydroxy- phényl)propionique avec des mono- ou polyalcools, par exemple avec le m6thanol, l'éthanol, le n-octanol, l'iso- octanol, l'octad6canol, le 1,6-hexanediol, le 1,9-nonane- diol, l'éthylène-glycol, le 1,2-propanediol, le néopentyl- glycol, le thiodi6thylène-glycol, le diéthylène-glycol, le triéthylène-glycol, le pentaérythritol, l'isocyanurate de tris(hydroxyéthyle), le N,N'bis(hydroxyéthyl)oxamide, le 3-thia-undécanol, le 3-thiapentadécanol, le triméthyl- hexanediol, le triméthylolpropane, le 4-hydroxyméthyl- 1-phospha-2,6,7-trioxabicyclo[2.2.2]octane. 1.14. Esters de l'acide P-(5-tert-butyl-4-hydroxy-3-méthyl- phényl)propionique avec des mono- ou polyalcools, par exemple avec le méthanol, l'éthanol, le n-octanol, l'iso- octanol, l'octadécanol, le 1,6-hexanediol, le 1,9-nonane- diol, l'éthylène-glycol, le 1,2-propanediol, le néopentyl- glycol, le thiodiéthylène-glycol, le diéthylène-glycol, le triéthylèneglycol, le pentaérythritol, l'isocyanurate de tris(hydroxyéthyle), le N, N'-bis(hydroxyéthyl)oxamide, le 3-thia-undécanol, le 3-thiapentadécanol, le triméthyl- hexanediol, le triméthylolpropane, le 4-hydroxyméthyl- 1-phospha-2,6,7-trioxabicyclo[2.2.2]octane. 1.15. Esters de l'acide 1-(3,5-dicyclohexyl-4-hydroxyphényl)- propionique avec des mono- ou polyalcools, par exemple avec le méthanol, l'éthanol, l'octanol, l'octadécanol, le 1,6-hexanediol, le 1,9nonanediol, l'éthylène-glycol, le 1,2-propanediol, le néopentyl-glycol, le thiodiéthylène- glycol, le diéthylène-glycol, le triéthylène-glycol, le pentaérythritol, l'isocyanurate de tris(hydroxyéthyle), le N,N'-bis(hydroxyéthyl)oxamide, le 3-thia-undécanol, le 3-thiapentadécanol, le triméthylhexanediol, le triméthylol- propane, le 4-hydroxyméthyl-1-phospha-2,6,7-trioxabicyclo- [2.2.2]octane. 1.16. Esters de l'acide 3,5-di-tert-butyl-4-hydroxyphényl- acétique avec des mono- ou polyalcools, par exemple avec le méthanol, l'éthanol, l'octanol, l'octadécanol, le 1,6-hexanediol, le 1,9nonanediol, l'éthylène-glycol, le 1,2-propanediol, le néopentyl-glycol, le thiodiéthylène- glycol, le di6thylène-glycol, le triéthylène-glycol, le pentaérythritol, l'isocyanurate de tris(hydroxyéthyle), le N,N'-bis(hydroxyéthyl)oxamide, le 3-thia-undécanol, le 3-thiapentadécanol, le triméthylhexanediol, le triméthylol- propane, le 4-hydroxyméthyl-1-phospha-2,6,7-trioxabicyclo- [2.2.2]octane. 1.17. Amides de l'acide P-(3,5-di-tert-butyl-4-hydroxy- phényl)propionique, par exemple: N,N'-bis(3,5-di-tert- butyl-4-hydroxyphénylpropionyl)hexaméthylènediamide, N,N'-bis(3,5-di-tert-butyl-4-hydroxyphénylpropionyl)- triméthylènediamide, N,N'-bis(3,5-di-tert-butyl-4-hydroxy- phénylpropionyl)hydrazide, N,N'-bis[2-(3-[3,5-di-tert-butyl- 4-hydroxyphényl]propionyloxy)éthyl]oxamide (Naugard XL-1 fourni par Uniroyal). 1.18. Acide ascorbique (vitamine C) 1.19. Antioxydants aminés, par exemple: N,N'-diisopropyl- p-phénylènediamine, N,N'-di-sec-butyl-p-phénylènediamine, N,N'-bis(1,4-diméthylpentyl)-p-phénylènediamine, N,N'-bis- (1-éthyl-3-méthylpentyl)-p-phénylènediamine, N,N'-bis- (1-méthylheptyl)-p-phénylènediamine, N,N'-dicyclohexyl- p-phénylènediamine, N,N'-diphényl-p-phénylènediamine, N,N'-bis(2-naphtyl)-p-phénylènediamine, N-isopropyl- N'-phényl-p-phénylènediamine, N-(1,3-diméthylbutyl)- N'-phényl-p-phénylènediamine,N-(1-méthylheptyl)-N'-phényl- pphénylènediamine, N-cyclohexyl-N'-phényl-p-phénylène- diamine, 4-(p-toluène-sulfamoyl)diphénylamine, N,N'-diméthyl- N,N'-disec-butyl-p-phénylènediamine, diphénylamine, N-allyldiphénylamine, 4isopropoxydiphénylamine, N-phényl-30 1-naphtylamine, N-(4-tertoctylphényl)-1l-naphtylamine, N-phényl-2-naphtylamine, diphénylamine octylée telle que la p,p'-di-tert-octyldiphénylamine, 4-n-butylaminophénol, 4butyrylaminophénol, 4-nonanoylaminophénol, 4-dodécanoyl- aminophénol, 4-octadécanoylaminophénol, bis(4-méthoxy- phényl)amine, 2,6-di-tert-butyl-4-diméthylaminométhyl- phénol, 2,4'diaminodiphénylméthane, 4,4'-diaminodiphényl- méthane,N,N,N',N'-tétraméthyl-4,4'-diaminodiphénylméthane, 1,2-bis-[(2-méthylphényl)aminoléthane, 1,2-bis(phénylamino)- propane, (o-tolyl)biguanide, bis[4-(1',3'-diméthylbutyl)- phényl]amine, N-phényl-1-naphtylamine tert-octylée, mélange de tertbutyl/ tert-octyldiphénylamines mono- et dialkylées, mélange de nonyldiphénylamines mono- et dialkylées, mélange de dodécyldiphénylamines mono- et dialkylées, mélange d'isopropyl/ isohexyldiphénylamines mono- et dialkylées, mélange de tert- butyldiphénylamines mono- et dialkylées, 2,3-dihydro-3,3-diméthyl-4H-1,4- benzothiazine,phénothiazine, mélange de tert-butyl/tert- octylphénothiazines mono- et dialkylées, mélange de tertoctylphénothiazines mono- et dialkylées, N-allylphénothiazine, N,N,N',N'-tétraphényl-1,4- diaminobut-2-ène,N,N-bis(2,2,6,6-tétraméthylpipérid-4-yl)- hexaméthylènediamine, sébacate de bis(2,2,6,6-tétraméthyl- pipérid-4-yle), 2,2,6,6-tétraméthylpipéridine-4-one, 2,2,6,6tétraméthylpipéridine-4-ol. 2. Absorbeurs d'UV et stabilisants à la lumière 2.1. 2-(2'-hydroxyphényl)benzotriazoles, par exemple: 2-(2'-hydroxy-5'-méthylphényl)benzotriazole, 2-(3',5'-di- tert-butyl-2'-hydroxyphényl)benzotriazole, 2-(5'-tert-butyl- 2'-hydroxyphényl)benzotriazole, 2-(2'-hydroxy-5'-(1,1,3,3- tétraméthylbutyl)phényl)benzotriazole, 2-(3',5'-di-tert- butyl-2'-hydroxyphényl)-5-chlorobenzotriazole, 2-(3'-tert- butyl-2'-hydroxy-5'-méthylphényl)-5-chlorobenzotriazole, 2-(3'-secbutyl-5'-tert-butyl-2'-hydroxyphényl)benzotriazole, 2-(2'-hydroxy-4'-octyloxyphényl)benzotriazole,2-(3',5'-di- tert-amyl-2'-hydroxyphényl)benzotriazole, 2-(3',5'-bis- (a,a-diméthylbenzyl)-2'-hydroxyphényl)benzotriazole,2-(3'- tert-butyl-2'-hydroxy-5'-(2-octyloxycarbonyléthyl)phényl)- 5-chlorobenzotriazole, 2-(3'-tert-butyl-5'-[2-(2-éthylhexyloxy)carbonyléthyl]-2'-hydroxyphényl)-5-chlorobenzotriazole, 2-(3'-tert-butyl-2'-hydroxy-5'-(2-méthoxycarbonyléthyl)- phényl)-5chlorobenzotriazole,2-(3'-tert-butyl-2'-hydroxy- '-(2-méthoxycarbonyléthyl)phényl)benzotriazole, 2-(3'-tert- butyl-2'-hydroxy-5'-(2-octyloxycarbonyléthyl)phényl)benzo- triazole,2(3'-tert-butyl-5'-[2-(2-éthylhexyloxy)carbonyl- éthyl]-2'-hydroxyphényl)benzotriazole, 2-(3'-dodécyl- 2'-hydroxy-5'-méthylphényl)benzotriazole,2-[3'-tert-butyl- 2'-hydroxy-5'-(2-isooctyloxycarbonyléthyl)phényl]benzo- triazole, 2,2'-méthylène-bis[4-(1,1,3,3-tétraméthylbutyl)- 6-benzotriazole-2-ylphénol]; produit de trans-estérification du2-[3'tert-butyl-5'-(2-méthoxycarbonyléthyl)-2'-hydroxy- phényl]-2Hbenzotriazole avec le polyéthylène-glycol 300; [R-CH2CH2-COO-CH2CH24-1 o R = 3'-tert-butyl-4'-hydroxy- '-2H-benzotriazole-2-ylphényle;2-[2'-hydroxy-3'-(a,a-di- méthylbenzyl)-5'-(1,1,3,3-tétraméthylbutyl)phényl]benzo- triazole, 2-[2'-hydroxy-3'-(1,1,3,3-tétraméthylbutyl)- '-(a,a-diméthylbenzyl)phényl]benzotriazole. 2.2. 2-hydroxybenzophénones, par exemple les dérivés portant des substituants 4-hydroxy, 4-méthoxy, 4-octyloxy, 4-décyl- oxy, 4-dodécyloxy, 4-benzyloxy, 4,2',4'-trihydroxy et 2'-hydroxy-4,4'-diméthoxy. 2.3. Esters d'acides benzoïques substitués et non substitué, par exemple: salicylate de 4-tert-butylphényle, salicylate de phényle, salicylate d'octylphényle, dibenzoylrésorcinol, bis(4-tert-butylbenzoyl)résorcinol, benzoylrésorcinol, 3,5- di-tert-butyl-4-hydroxybenzoate de 2,4-di-tert-butylphényle, 3,5-di-tert-butyl-4-hydroxybenzoate d'hexadécyle, 3,5-di- tert-butyl-4-hydroxybenzoated'octadécyle, 3,5-di-tert-butyl- 4-hydroxybenzoate de 2-méthyl-4,6-di-tert-butylphényle. 2.4. Acrylates, par exemple: a-cyano-3,P-diphénylacrylate d'éthyle, a-cyano-3,3-diphénylacrylate d'isooctyle, a-carbométhoxycinnamate de méthyle, a-cyano-3-méthyl-p-méthoxy- cinnamate de méthyle, a-cyano-3-méthyl-p-méthoxycinnamate de butyle, acarbométhoxy-p-méthoxycinnamate de méthyle et N-(O-carbométhoxy-Ocyanovinyl)-2-méthylindoline.30 2.5. Composés du nickel, par exemple: complexes du nickel avec le 2,2'-thio-bis[4-(1,1,3,3tétraméthylbutyl)phénol] tels que le complexe à 1:1 ou 1:2, avec ou sans ligands supplémentaires tels que la n-butylamine, la triéthanolamine ou la N-cyclohexyldiéthanolamine, dibutyldithiocarbamate35 de nickel, sels de nickel des esters monoalkyliques, par exemple de l'ester méthylique ou éthylique, de l'acide 4-hydroxy-3,5-di-tert- butylbenzylphosphonique, complexes du nickel avec des cétoximes, par exemple avec la 2-hydroxy- 4-méthylphénylundécylcétoxime, complexes du nickel avec le 1-phényl-4lauroyl-5-hydroxypyrazole, avec ou sans ligands supplémentaires. 2.6. Amines à empêchement stérique, par exemple: sébacate de bis(2,2,6,6tétraméthyl-4-pipéridyle), succinate de bis(2,2,6,6-tétraméthyl-4pipéridyle), sébacate de bis(1,2,2,6,6-pentaméthyl-4-pipéridyle), sébacate de bis(1-octyloxy-2,2,6,6-tétraméthyl-4-pipéridyle), n-butyl- 3,5-di-tert-butyl-4-hydroxybenzylmalonatedebis(1,2,2,6,6- pentaméthyl-4-pipéridyle), produit de condensation de la 1-(2hydroxyéthyl)-2,2,6,6-tétraméthyl-4-hydroxypipéridine et de l'acide succinique, produits de condensation linéaires ou cycliques de la N,N'-bis(2,2,6,6-tétraméthyl-4-pipéridyl)- hexaméthylènediamine et de la 4-tert-octylamino-2,6-dichloro- 1,3,5-triazine, nitrilotriacétate de tris(2,2,6,6-tétraméthyl- 4-pipéridyle), butane-1,2,3,4-tétracarboxylate de tétrakis- (2,2,6,6-tétraméthyl-4-pipéridyle),1,1'-(éthane-1,2-diyl)- bis(3,3,5,5-tétraméthylpipérazinone), 4-benzoyl-2,2,6,6- tétraméthylpipéridine, 4-stéaryloxy-2,2,6,6-tétraméthyl- pipéridine, 2-n-butyl-2-(2-hydroxy-3,5-di-tert-butylbenzyl)- malonate de bis(1,2,2,6,6-pentaméthylpipéridyle), 3-n-octyl- 7,7,9,9-tétraméthyl-1,3,8-triazaspiro[4.5]décane-2,4-dione, sébacate de bis(1-octyloxy-2,2,6,6-tétraméthylpipéridyle), succinate de bis(1-octyloxy-2,2,6,6-tétraméthylpipéridyle), produits de condensation linéaires ou cycliques de la N,N'- bis(2,2,6,6-tétraméthyl-4-pipéridyl)hexaméthylènediamine et de la 4morpholino-2,6-dichloro-1,3,5-triazine, produit de condensation de la 2-chloro-4,6-bis(4-n-butylamino-30 2,2,6,6-tétraméthylpipéridyl)-1,3,5triazine et du 1,2-bis- (3-aminopropylamino)éthane, produit de condensation de la 2-chloro-4,6-di(4-n-butylamino-1,2,2,6,6-pentaméthyl- pipéridyl)-1,3,5-triazine et du 1,2-bis(3-aminopropyl- amino)éthane,8-acétyl-3-dodécyl-7,7,9,9-tétraméthyl-1,3,8- triazaspiro[4.5]décane-2,4-dione, 3-dodécyl-1-(2,2,6,6- tétraméthyl-4-pipéridyl)pyrrolidine-2,5-dione, 3-dodécyl- 1-(1,2,2,6,6-pentaméthyl-4-pipéridyl)pyrrolidine-2,5-dione, mélange de 4-hexadécyloxy- et 4-stéaryloxy-2,2,6,6-tétra- méthylpipéridines, produit de condensation de la N,N'-bis- (2,2,6,6-tétraméthyl-4-pipéridyl)hexaméthylènediamine et de la 4cyclohexylamino-2,6-dichloro-1,3,5-triazine, produit de condensation du 1,2-bis(3-aminopropylamino)éthane et de la 2,4,6-trichloro-1,3,5-triazine ainsi que de la 4-butylamino- 2,2,6,6-tétraméthylpipéridine (CAS Reg. N [136504-96-6], N-(2,2,6,6tétraméthyl-4-pipéridyl)-n-dodécylsuccinimide, N-(1,2,2,6,6-pentaméthyl4-pipéridyl)-n-dodécylsuccinimide, 2-undécyl-7,7,9,9-tétraméthyl-1-oxa-3,8-diaza-4-oxospiro- [4.5]décane, produit réactionnel du 7,7,9,9-tétraméthyl- 2-cycloundécyl-1-oxa-3,8-diaza-4-oxospiro[4.5]décane et de l'épichlorhydrine,1,1-bis(1,2,2,6,6-pentaméthyl- 4-pipéridyloxycarbonyl)-2-(4-méthoxyphényl)éthène, N,N'-bisformyl-N,N'-bis(2,2,6,6-tétraméthyl-4-pipéridyl)- hexaméthylènediamine, diester de l'acide 4-méthoxyméthylène- malonique avec la 1,2,2,6,6-pentaméthyl-4-hydroxypipéridine, poly[méthylpropyl-3-oxy-4-(2,2,6,6-tétraméthyl-4-pipéridyl)]- siloxane, produit réactionnel d'un copolymère anhydride maléique/c-oléfine avec la 2,2,6,6-tétraméthyl-4-amino- pipéridine ou la 1,2,2,6,6-pentaméthyl-4-aminopipéridine. 2.7. Oxamides, par exemple: 4,4'-dioctyloxyoxanilide, 2,2'-diéthoxyoxanilide, 2,2'-dioctyloxy-5,5'-di-tert- butoxanilide, 2,2'-didodécyloxy-5,5'-di-tert-butoxanilide, 2-éthoxy-2'éthyloxanilide, N,N'-bis(3-diméthylaminopropyl)- oxamide, 2-éthoxy-5tert-butyl-2'-éthoxanilide et son mélange avec le 2-éthoxy-2'-éthyl-5,4'di-tert-butoxanilide, mélanges d'ortho- et para-diméthoxy-oxanilides et mélanges de o- et p-diéthoxy-oxanilides.30 2.8. 2-(2-hydroxyphényl)1,3,5-triazines, par exemple: 2,4,6-tris(2-hydroxy-4-octyloxyphényl)-1,3, 5-triazine, 2-(2-hydroxy-4-octyloxyphényl)-4,6-bis(2,4-diméthylphényl)- 1,3,5-triazine, 2-(2,4-dihydroxyphényl)-4,6-bis(2,4-di- méthylphényl)1,3,5-triazine, 2,4-bis(2-hydroxy-4-propyloxy- phényl)-6-(2,4-diméthylphényl)-1,3,5-triazine, 2-(2-hydroxy- 4-octyloxyphényl)-4,6-bis(4-méthylphényl)-1,3,5-triazine, 2-(2-hydroxy-4-dodécyloxyphényl)-4,6-bis(2,4-diméthyl- phényl)-1,3,5-triazine, 2-(2-hydroxy-4-tridécyloxyphényl)- 4,6-bis(2,4-diméthylphényl)-1,3,5-triazine, 2-[2-hydroxy- 4-(2-hydroxy-3-butyloxypropoxy)phényl]-4,6-bis(2,4-diméthyl- phényl)-1,3,5-triazine, 2-[2-hydroxy-4-(2-hydroxy-3-octyl- oxypropyloxy)phényl]-4,6-bis(2,4-diméthylphényl)-1,3,5- triazine, 2-[4-(dodécyloxy/tridécyloxy-2-hydroxypropoxy)- 2-hydroxyphényl]-4,6-bis(2,4-diméthylphényl)-1,3,5-triazine, 2-[2-hydroxy-4-(2-hydroxy-3-dodécyloxypropoxy)phényl]- 4,6-bis(2,4-diméthylphényl)-1,3,5-triazine, 2-(2-hydroxy- 4-hexyloxy)phényl-4,6-diphényl-1,3,5-triazine, 2-(2-hydroxy- 4-méthoxyphényl)-4,6-diphényl-1,3,5-triazine, 2,4,6-tris- [2-hydroxy-4-(3-butoxy-2-hydroxypropoxy)phényl]-1,3,5- triazine,2-(2-hydroxyphényl)-4-(4-méthoxyphényl)-6-phényl- 1,3,5-triazine, 2-{2-hydroxy-4-[3-(2-éthylhexyl-1-oxy)- 2-hydroxypropyloxy]phényl}-4,6-bis(2,4-diméthylphényl)- 1,3,5-triazine. 3. Désactivateurs de métaux, par exemple: N,N'-diphényl- oxamide, N-salicylal-N'-salicyloylhydrazine, N,N'-bis- (salicyloyl)hydrazine, N,N'-bis(3,5-di-tert-butyl-4-hydroxy- phénylpropionyl)hydrazine, 3-salicyloylamino-1,2,4-triazole, bis(benzylidène)dihydrazide oxalique, oxanilide, dihydrazide isophtalique, bisphénylhydrazide sébacique, N,N'-diacétyl- dihydrazide adipique, N,N'-bis(salicyloyl)dihydrazide oxalique, N,N'bis(salicyloyl)dihydrazide thiodipropionique.25 4. Phosphites et phosphonites, par exemple: phosphite de triphényle, phosphites de diphényle et d'alkyle, phos- phites de phényle et de dialkyle, phosphite de tris(nonyl- phényle), phosphite de trilauryle, phosphite de triocta- décyle, diphosphite de distéaryle-pentaérythritol, phosphite30 de tris(2,4-di-tertbutylphényle), diphosphite de diiso- décyle-pentaérythritol, diphosphite de bis(2,4-di-tert- butylphényle)-pentaérythritol, diphosphite de bis(2,6-di- tert-butyl-4méthylphényle)-pentaérythritol, diphosphite de diisodécyloxypentaérythritol, diphosphite de bis(2,4-di-35 tert-butyl-6méthylphényle)-pentaérythritol, diphosphite de bis(2,4,6-tris-tertbutylphényle)-pentaérythritol, triphosphite de tristéaryle-sorbitol, 4, 4'-biphénylène- diphosphonite de tétrakis(2,4-di-tert-butylphényle), 6-isooctyloxy-2,4,8,10-tétra-tert-butyl-12H-dibenzo[d,g]- 1,3,2-dioxaphosphocine, 6-fluoro-2,4,8,10-tétra-tert-butyl- 12-méthyl-dibenzo[d,g]-1,3,2-dioxaphosphocine, phosphite de bis(2, 4-di-tert-butyl-6-méthylphényle) et de méthyle, phosphite de bis(2,4di-tert-butyl-6-méthylphényle) et d'éthyle, phosphite de 3,3',5,5'tétra-tert-butyl-1,1'- biphényle-2,2'-diyle et de 2-éthylhexyle. Les phosphites suivants sont particulièrement préferés: phosphite de tris(2,4-di-tert-butylphényle) (Irgafos 168, Ciba-Geigy), phosphite de tris(nonylphényle), (CH3)3C.'.C(CH3)3 (CH3)3C C..(CH3)3 O O () H3C--P F CH)C,p-_ OCH2CHj_-_N(B (CH3)3cC(CH3)3 (CH3)3 C(CH3)3 (CH3)C C(CH3)3 (CH3)3 (CH3)3C C(CH3)3C(CH)3c (C) ""/--Op__ CHC(C4H9)CH2CH3 (CH3)3C ' ' (CH3CICgC( CH3)3 c(CH3)3 (HH3)3I C(CH3)3 (CH3)3C C(CHI) (CHI)C C(CH) H3C o -P, ,,,-o X - cH C(CHI) (CHI)C CH3 H3C--C--CH3 o--/o (F) H37C3-O-P PX-O-CsH 3 P-OCH2CH3 (G) 18HO- o 1-- 0 H3C _3HC CH3 C CH3 --- J2 C(CH3)'] - C(CH3)3 LCH3)3C \/ \/ i (--- C( H) -2 -I-/12 C(CH3)3 (CH3)3C LCH IC\ 0/ OP\//P -O C HO- 2 C CH3 2 C(CH3)3 *C0 - (CH2)3CH3 (CHI)C O-P X - O-O CH2CH3 (K) C (CH3)3 CH3 ? - C CH30- CH3 CCH3) (L) CH3 C(CH3)2 (CH3)2C (CH3)3C- C(CH3)3 CH2 P OC8H17 (M) C (CH3)3 (CH3)3C Il est tout particulièrement préférable d'utiliser le phosphite de tris(2,4-di-tert-butylph6nyle) [Irgafos 168, Ciba Spezialitâtenchemie AG], le phosphite de bis(2,4-di- tert-butyl-6-méthylphényle) et d'éthyle [Irgafos 38, Ciba Spezialitâtenchemie AG, formule (G)], Ultranox 626 [GE Chemicals, formule (D)], le 4,4'-biphénylènediphosphonite de tétrakis(2,4-di-tertbutylphényle) [Irgafos P-EPQ, Ciba Spezialitâtenchemie AG, formule (H)], GSY P101 [Yoshitomi, formule (I)], Ultranox 641 [GE Chemicals, formule (K)], Doverphos S9228 [Dover Chemicals, formule (L)] ou Mark HP10 [Adeka Argus, formule (M)]. 5. Hydroxylamines, par exemple: N,N-dibenzylhydroxyl- amine, N,N-diéthylhydroxylamine, N,N-dioctylhydroxylamine, N,Ndilaurylhydroxylamine, N,N-ditétradécylhydroxylamine, N,N-dihexadécylhydroxylamine,N,N-dioctadécylhydroxylamine, N-hexadécylN-octadécylhydroxylamine, N-heptadécyl-N-octa- décylhydroxylamine, N,N-dialkylhydroxylamine dérivée d'amine de suif hydrogéné. 6. Nitrones, par exemple: N-benzyl-alpha-phénylnitrone, N-6thyl-alpha-méthylnitrone, N-octyl-alpha-heptylnitrone, N-laurylalpha-undécylnitrone,N-tétradécyl-alpha-tridécyl- nitrone, N-hexadécyl-alpha-pentadécylnitrone, N-octadécyl- alphaheptadécylnitrone, N-hexadécyl-alpha-heptadécyl- nitrone, N-octadécylalpha-pentadécylnitrone, N-heptadécyl-25 alpha-heptadécylnitrone, Noctadécyl-alpha-hexadécylnitrone, nitrone dérivée de N,Ndialkylhydroxylamine dérivée d'amine de suif hydrogéné. 7. Agents de synergie sulfurés, par exemple: thiodipropionate de dilauryle ou thiodipropionate de distéaryle. 8. Composés éliminant les peroxydes, par exemple: esters d'acide 3thiodipropionique tels que les esters de lauryle, stéaryle, myristyle ou tridécyle, mercaptobenzimidazole ou sel de zinc du 2-mercaptobenzimidazole, dibutyldithio- carbamate de zinc, disulfure de dioctadécyle, tétrakis- (3-dodécylmercapto)propionate de pentaérythritol. 9. Co-stabilisants basiques, par exemple: mélamine, polyvinylpyrrolidone, dicyandiamide, cyanurate de triallyle, dérivés d'urée, dérivés d'hydrazine, amines, polyamides, polyuréthannes, sels de métaux alcalins et sels de métaux alcalino-terreux d'acides gras supérieurs tels que le stéarate de calcium, le stéarate de zinc, le béhénate de magnésium, lestéarate de magnésium, le ricinoléate de sodium et le palmitate de potassium, pyrocatécholate d'antimoine ou pyrocatécholate de zinc. 10. Agents de nucléation, par exemple: substances miné- rales telles que le talc, des oxydes métalliques tels que le bioxyde de titane ou l'oxyde de magnésium, des phosphates, carbonates ou sulfates, de préférence de métaux alcalino- terreux; composés organiques tels que des acides mono- ou polycarboxyliques et leurs sels, par exemple l'acide 4-tert- butylbenzoïque, l'acide adipique, l'acide diphénylacétique, le succinate de sodium ou le benzoate de sodium; composés polymères tels que des copolymères ioniques (ionomères). 11. Charges et agents de renforcement, par exemple: carbonate de calcium, silicates, fibres de verre, billes de verre creuses, amiante, talc, kaolin, mica, sulfate de baryum, oxydes et hydroxydes métalliques, noir de carbone, graphite, sciure fine de bois et farines ou fibres d'autres produits naturels, fibres synthétiques. 12. Triarylphosphines, par exemple: triphénylphosphine. 13. Autres additifs, par exemple: plastifiants, lubrifiants, agents émulsionnants, pigments, additifs de rhéologie, catalyseurs, agents de réglage d'écoulement, agents d'avi- vage optique, ignifugeants, agents antistatiques et agents gonflants. Les co-stabilisants sont ajoutés, par exemple, en des concentrations de 0,01 à 10 % par rapport au poids total du polycarbonate, du polyester ou de la polycétone ou de leurs mélanges à stabiliser. D'autres compositions préférées comprennent d'autres additifs en plus des composants (a) et (b), en particulier des antioxydants phénoliques, des stabilisants à la lumière et/ou des stabilisants de mise en oeuvre. Des additifs particulièrement préférés sont les antioxydants phénoliques (section 1 de la liste), les amines à empêchement stérique (section 2.6 de la liste), les phosphites et phosphonites (section 4 de la liste), les triarylphosphines (section 12 de la liste) et les absorbeurs d'UV (sections 2.1, 2.2 et 2.8 de la liste). Le composant (b) et tous les autres additifs éventuels sont incorporés au composant (a) [polycarbonate, polyester ou polycétone ou mélange ou association d'entre eux] par des procédés connus, généralement avant ou pendant le moulage, ou bien en appliquant le composant (b) dissous ou dispersé au composant (a), avec évaporation subséquente du solvant éventuellement utilisé. Le composant (b) peut également être ajouté aux matières à stabiliser [composant (a)] sous la forme d'un mélange-maître qui contient ces composants à une concentration de 2,5 à 25 % en poids. Le composant (b) peut également être ajouté avant ou pendant la polymérisation ou avant la réticulation. Le composant (b) peut être incorporé au composant (a) à stabiliser sous forme pure ou en étant encapsulé dans des cires, huiles ou polymères. Le composant (b) peut également être pulvérisé sur le composant (a) à stabiliser. Il est capable de diluer d'autres additifs (par exemple les additifs classiques cités ci-dessus) ou leurs produits de fusion, de sorte qu'il peut également être pulvérisé sur le composant (a) à stabiliser en même temps que ces additifs. L'application par pulvéri- sation pendant la désactivation des catalyseurs de polymé- risation est particulièrement avantageuse, et dans ce cas la vapeur d'eau utilisée pour la désactivation peut être utilisée pour la pulvérisation. Les polycarbonates, polyesters et polycétones ou leurs mélanges ou associations qui sont stabilisés de cette manière peuvent être utilisés sous des formes très diverses, incluant par exemple des vitres, pellicules, fibres, filaments, compositions à mouler, profilés ou liants pour peintures, en particulier pour des produits de revêtement en poudre, adhésifs et mastics. Dans une forme de réalisation particulièrement préférée de la présente invention, les polycarbonates, polyesters et polycétones, ou leurs mélanges ou associations, qui sont stabilisés de cette manière sont utilisés en remplacement du verre, par exemple pour des fenêtres, pare-brise, verres de phares d'automobiles ou écrans protecteurs. Le composant (b) est particulièrement approprié comme stabilisant de mise en oeuvre (stabilisant à la chaleur). A cet effet, il est de préférence ajouté au composant (a) avant ou pendant sa transformation. Une forme de réalisation de la présente invention est donc l'utilisation de composés à structure de benzo- furanne-2-one [composant (b)] comme stabilisants pour polycarbonates, polyesters ou polycétones ou leurs mélanges ou associations [composant (a)] contre une dégradation provoquée par l'oxydation, la chaleur et/ou la lumière. Le composant (b) se distingue par son comportement chromatique avantageux, c'est-à-dire une altération minime de la couleur des polycarbonates, polyesters et polycétones, ou de leurs mélanges ou associations, pendant leur mise en oeuvre. La présente invention concerne également un procédé pour stabiliser les polycarbonates, polyesters ou polycétones ou leurs mélanges ou associations contre une dégradation provoquée par l'oxydation, la chaleur et/ou la lumière,35 qui consiste à incorporer ou appliquer à ces matières au moins un composé à structure de benzofuranne-2-one [composant (b)]. Les composés à structure de benzofuranne-2-one qui sont préférés pour leur utilisation comme stabilisants et pour le procédé de stabilisation sont les mêmes que ceux décrits pour les compositions formées avec un polycarbonate, un polyester ou une polycétone ou leurs mélanges ou associations. L'invention est davantage illustrée par les Exemples suivants dans lesquels les parties et pourcentages sont exprimés en poids. Exemple 1: Stabilisation de polycarbonate 1,0 kg d'une poudre de polycarbonate ayant été séchée pendant 8 heures à 120 C dans une étuve de dessic- cation sous vide (Lexan 115 de General Electric) et 0,1 à 0,6 g (0,01 à 0,06 %) des stabilisants énoncés au Tableau 1 sont mélangés dans un mélangeur Henschel pendant 2 minutes. Ce mélange est ensuite extrudé dans une extrudeuse Schwabenthan à une température maximale de 280 C. Le brin de polymère est ensuite coupé en granulés. En utilisant une machine de moulage par injection, des plaques ayant20 une épaisseur de couche de 2 mm sont ensuite moulées à partir du granulat ainsi obtenu à une température maximale de 300 C. Ces plaques sont ensuite vieillies dans une étuve à circulation d'air à 135 C pendant 2000 heures. L'indice de jaunissement (IJ) de ces plaques est ensuite déterminé selon la norme ASTM D 1925-70 et la transmission est déterminée en pourcentage à 450 nm. Des valeurs basses de IJ dénotent une faible altération de couleur, des valeurs élevées de IJ dénotent une altération de couleurs des modèles. Le stabilisant est d'autant plus efficace que l'altération de couleur est plus faible. Le stabilisant est d'autant plus efficace que les valeurs de transmission sont plus élevées. Les résultats sont rassemblés dans les Tableaux 1 et 2. TABLEAU 1 Indice de Indice de jaunissement jaunissement Exemple Stabilisants avant après vieillissement 2000 heures en étuve à 135 C laa) 4, 0 24,7 lba) 0,05 % de Irgafos 168c) 3,3 23,1 lcb) 0,01% de composé (101)d) 3,6 16, 3 ))e ldb) 0,01% de composé (102)e) 4,1 14,2 îeb) 0,05 % de Irgafos 168 c) 3,0 17,7 0,01% de composé (101)d) 0,05 % de Irgafos 168c) 0,01% de composé (102) 3,0 1 TABLEAU 2 Transmission Transmission en % avant en % après Exemple Stabilisants en % avant en % après vieillissement 2000 heures en étuve à 135 C 1 a) 84,9 76,5 iba) 0,05 % de Irgafos 168c) 84,8 77,9 lcb) 0,01% de composé (101)d) 85,7 81,0 ldb) 0,01% de composé (102)e) 85,6 81,5 îeb) 0,05 % de Irgafos 168c) 0,1l e -) 85,8 81,1 l 0,01% de composé (101)d) fe) 0,05 % de Irgafos 168c) 0,01% de composé (102)e) 86,2 81,6 a) Exemples de comparaison. b) Exemple de la présente invention. c) Irgafos 168 (Ciba Spezialitâtenchemie AG) désigne le phosphite de tris(2,4-di-tert-butylphényle). d) Le composé (101) est un mélange d'environ 85 parties en poids du composé de formule Va et d'environ 15 parties en poids du composé de formule Vb. H3C's /CH3 H3C /CH 3 o H CH3 3C/ C CH33 3 3 3C CH3 CH3 (Va) (Vb) e) Le composé (102) désigne la 3-[4-(2-acétoxyéthoxy)phényl]-5,7- di-tert-butylbenzofuranne-2-one de formule Vc. O H3C" / Ha/ Il (Vc) O-CHî-CH-0-C-CH3 H3C-C-CH3 CH3 Exemple 2: Stabilisation de polycarbonate Un mélangeur Henschel est chargé avec 1,0 kg d'une poudre de polycarbonate ayant été séchée pendant 8 heures à 120 C dans une étuve de dessiccation sous vide (Lexan 145 de General Electric) et avec les stabilisants énoncés au Tableau 3 et la charge est mélangée pendant 2 minutes. Ce mélange est ensuite extrudé dans une extrudeuse Schwabenthan à une température maximale de 280 C. Le brin de polymère est ensuite coupé en granulés. En utilisant une machine de moulage par injection, des plaques ayant une épaisseur de couche de 2 mm sont ensuite moulées à partir du granulat ainsi obtenu à une température maximale de 300 C. Ces plaques sont ensuite vieillies dans une étuve a circulation d'air à 135 C, et l'on mesure le temps en heures jusqu'à ce que l'indice de jaunissement (IJ) atteigne une valeur de 20 selon la norme ASTM D 1925-70. Le stabilisant est d'autant plus efficace que le temps est plus long. Les résultats sont rassemblés dans le Tableau 3. TABLEAU 3 Temps en heures Exemple Stabilisants Temps en heures à 135 C jusqu'à IJ = 20 2aa) 1550 2ba) 0,05 % de Irgafos 168C) 2000 0,006 % de composé (101)d) 2cb) 0,022 % de Irgafos 168C) 2300 0,012 % de Irganox@1076f) 0,009 % de composé (101)d) 2db) 0,034 % de Irgafos 168C) 2300 0,017 % de Irganox 1076) Les notes a) à d) sont expliquées à la fin du Tableau 2. f) Irganox 1076 (Ciba Spezialitâtenchemie AG) désigne un composé de formule A H3C \ /CH3 H3C HO CH- CH-C-O-Cl8H37 (A), Irganoxl1076 H3C C /' CH H3C Exemple 3: Stabilisation de polycarbonate Un mélangeur Henschel est chargé avec 1,0 kg d'une poudre de polycarbonate ayant été séchée pendant 8 heures à 120 C dans une étuve de dessiccation sous vide (Lexan 145 de General Electric) et avec les stabilisants énoncés au Tableau 4 et la charge est mélangée pendant 2 minutes. Ce mélange est ensuite extrudé dans une extrudeuse Schwabenthan à une température maximale de 280 C. Le brin de polymère est ensuite coupé en granulés. En utilisant une machine de moulage par injection, des plaques ayant une épaisseur de couche de 2, 4 et 8 mm sont ensuite moulées à partir du granulat ainsi obtenu à une température maximale de 300 C. L'indice de jaunissement (IJ) de ces plaques est déterminé selon la norme ASTM D 1925-70. Des valeurs basses de IJ dénotent une faible altération de couleur, des valeurs élevées de IJ dénotent une forte altération de la couleur des plaques. Le stabilisant ou le mélange de stabilisants est d'autant plus efficace que l'altération de couleur est plus faible. Les résultats sont rassemblés dans le Tableau 4. TABLEAU 4 Indice de jaunissement de Exemple Stabilisants plaques de 2, 4 et 8 mm Exemple Stabilisants 2 mm 4 mm 8 mm 3aa) 3,1 6,6 14,1 0,006 % de composé (101)d) 3bb) 0, 022 % de Irgafos 168c) 0,4 2,0 4,8 0,012 % de Irganox 1076 f) Les notes a) à f) sont expliquées à la fin des Tableaux 2 et 3. Exemple 4: Stabilisation de polytéréphtalate de butylène (PBT) Un mélangeur Henschel est chargé avec 1,0 kg d'une poudre de polytéréphtalate de butylène ayant été séchée pendant 10 heures à 100 C dans une étuve de dessiccation sous vide (Crastin S600 de Ciba Spezialitâtenchemie AG) et avec les stabilisants énoncés au Tableau 5 et la charge est mélangée pendant 2 minutes. Ce mélange est ensuite extrudé dans une extrudeuse à double vis (type Berstorff) à une température maximale de 250 C et coupé ensuite en granulés. Dans un appareil de moulage par injection, le granulat ainsi obtenu est moulé à une température maximale de 260 C en petits bâtonnets de 4 x 6 mm d'épaisseur et 50 mm de longueur. Ces petits bâtonnets sont ensuite vieillis dans une étuve à circulation d'air à 160 C. Après 360 heures, la résistance au choc des bâtonnets est mesurée en kJ/m. La stabilisation est d'autant meilleure que les valeurs sont plus élevées. Les résultats sont rassemblés au Tableau 5. TABLEAU 5 Résistance au choc en kJ/m2 Exemple Stabilisants après 0 h après 360 h 4aa) 130 25 4ba) 0,05 % de Irganox@245g) 130 109 4ca) 0,10 % de Irganox 245g) 133 111 4da) 0,05 % de Irganox 245g) 133 108 0,05 % de Irgafos 168c) 0,05 % de Irganox 2459) 4eb) 0,05 % de Irgafos 168C) 131 129 0,02 % de composé (101)d) Les notes a) à f) sont expliquées à la fin des Tableaux 2 et 3. g) Irganox 245 (Ciba Spezialitâtenchemie AG) désigne un composé de formule B H3C HOC CH3 \,CH3 C 0 0 CH3 il OH- (B) HO W,,,CH2-CHi-C-O- (CH2CH20) 3-C-C CH2-C OCH3 CH3 CH3 Exemple 5: Stabilisation de polycarbonate Un mélangeur Henschel est chargé avec 1,0 kg d'une poudre de polycarbonate ayant été séchée pendant 8 heures à 120 C dans une étuve de dessiccation sous vide (Lexan 145 de General Electric) et avec les stabilisants énoncés au Tableau 6, et la charge est mélangée pendant 2 minutes. Ce mélange est ensuite extrudé dans une extrudeuse Schwabenthan à une température maximale de 280 C. Le brin de polymère est ensuite coupé en granulés. En utilisant une machine de moulage par injection, des plaques ayant une épaisseur de couche de 2 mm sont ensuite moulées à partir du granulat ainsi obtenu à une température maximale de 300 C. Ces plaques sont ensuite irradiées dans un appareil de vieillissement accéléré Weather-O- Meter (WOM CI 65) pendant 2500 heures à une température du panneau noir de 63 C, avec un cycle sec/humide de 102/18 minutes et à une intensité de 0,35 W/m2 à 340 nm. L'indice de jaunissement (IJ) de ces plaques est ensuite déterminé selon la norme ASTM D 1925-70. Des valeurs basses de IJ dénotent une faible altération de couleur, des valeurs élevées de IJ dénotent une forte altération de couleur des plaques. Le stabilisant ou le mélange de stabilisants est d'autant plus efficace que l'altération de couleur est plus faible. Les résultats sont rassemblés dans le Tableau 6. TABLEAU 6 Indice de jaunissement Exemple Stabilisants après exposition pendant 2500 h à la lumière aa) 30,2 ba) 0,30 % de Tinuvin 234h) 17,9 5ca) 0,30 % de Tinuvin 360i) 16,5 da) 0,30 % de Tinuvin 15773) 11,0 eb) 0,30 % de Tinuvin 234h) e 0,02 % de composé (101)d) 17,0 fb) 0,30 % de Tinuvin@3601) 15,1 0,02 % de composé (101)d) gb) 0,30 % de Tinuvin 1577j) 0,02 % de composé (101)d) 10,0 0,30 % de Tinuvin 234h) 5hb) 0,05 % de Irgafos@168C) 13,7 0,02 % de composé (101)d) 0,30 % de Tinuvin 360) ib) 0,05 % de Irgafos 168C) 12,2 0,02 % de composé (101)d) 0,30 % de Tinuvin1577j) jb) 0,05 % de Irgafos 168c) 9,7 0,02 % de composé (101)d) Les notes a) à f) sont expliquées à la fin des Tableaux 2 et 3. h) Tinuvin 234 (Ciba Spezialitâtenchemie AG) désigne un composé de formule UV-1 H3CjH3 \ HO C '. C N / \(UV-1), Tinuvin 234 N C H3CCH3 i) Tinuvin 360 (Ciba Spezialitâtenchemie AG) désigne un composé de formule UV-2 -N OH H H OH N \N N CN N N (UV-2), Tinuvin&360 H3C-C-CH3 H3C-C-CH3 CH2 CH2 Hi3C-C--CH3 H3C--C-CH3 1I CH3 CH3 j) Tinuvin 1577 (Ciba Spezialitâtenchemie AG) désigne un composé de formule UV-3 O-n-C6H13 X OH (UV-3), Tinuvin 1577 N N N Exemple 6: Stabilisation de polycarbonate Un mélangeur Henschel est chargé avec 1,0 kg d'une poudre de polycarbonate ayant été séchée pendant 8 heures à 120 C dans une étuve de dessiccation sous vide (Lexan 145 de General Electric) et avec les stabilisants énoncés au Tableau 7, et la charge est mélangée pendant 2 minutes. Ce mélange est ensuite extrudé dans une extrudeuse Schwabenthan à une température maximale de 280 C. Le brin de polymère est ensuite coupé en granulés. Le granulat ainsi obtenu est placé dans des boîtes en polystyrène de 1 cm d'épaisseur et l'indice de jaunissement (IJ) est déterminé selon la norme ASTM D 1925-70. Des valeurs basses de IJ dénotent une faible altération de couleur, des valeurs élevées de IJ dénotent une forte altération de couleur des échantillons. Le stabi- lisant ou le mélange de stabilisants est d'autant plus efficace que l'altération de couleur est plus faible. Les résultats sont rassemblés dans le Tableau 7. TABLEAU 7 Indice de Exemple Stabilisants Indice de jaunissement 6aa) 10,1 6ba) 0,05 % de GSY P101 k)5,1 6cb) 0,04 % de GSYP101Ok) 6c 0,02 % de composé (101)d) 1,0 Les notes a, b et d sont expliquées à la fin du Tableau 2. k) GSY P101 (Yoshitomi) désigne un composé de formule I C(CH3)3 (CH3)3C kCH 3C 0--O'\/ 0 C(CH3)3 H3C 2 CH3 1 Exemple 7: Stabilisation de polyesters Un mélangeur Henschel est chargé avec 2,5 kg d'un polyester ayant été séché pendant 12 heures à 120 C dans une étuve de dessiccation sous vide (Polyclear T86 de Hoechst) et avec les stabilisants énoncés au Tableau 8, et la charge est mélangée pendant 2 heures. Ce mélange est ensuite extrudé dans une extrudeuse Schwabenthan à une température maximale de 275 C. Le brin de polymère est ensuite coupé en granulés. Le granulat ainsi obtenu est séché pendant 12 heures de plus dans une étuve de dessiccation sous vide. En effectuant une double détermination, une portion de 500 mg du granulat est chauffée jusqu'à 290 C en 10 minutes et maintenue pendant 1 heure sous oxygène pur dans un appareil de mesure de stabilité à l'oxydation Rancimat à 290 C. Les produits de séparation gazeux résultants sont introduits en continu dans une solution collectrice aqueuse et la conductivité (AS) de cette solution est mesurée en continu. Des valeurs basses de conductivité signifient qu'il se forme peu de produits de séparation; des valeurs élevées de conductivité signifient qu'il se forme beaucoup de produits de séparation. Le stabilisant est d'autant plus efficace que les valeurs de conductivité sont plus basses. Les résultats sont rassemblés dans le Tableau 8. TABLEAU 8 Exemple Stabilisants Conductivité (kS) 7aa) 46 7bb) 0,20 % de composé (101)) 33 Les notes a, b et d sont expliquées à la fin du Tableau 2. Exemple 8: Stabilisation de polyesters Un mélangeur Henschel est chargé avec 2,5 kg d'un polyester ayant été séché pendant 12 heures à 120 C dans une étuve de dessiccation sous vide (Polyclear T86 de Hoechst) et avec les stabilisants énoncés au Tableau 9, et la charge est mélangée pendant 2 heures. Ce mélange est ensuite extrudé dans une extrudeuse Schwabenthan à une température maximale de 275 C. Le brin de polymère est ensuite coupé en granulés. Le granulat ainsi obtenu est séché pendant 12 heures de plus dans une étuve de dessiccation sous vide. En partant d'une température de départ de 30 C, une portion de 15 mg du granulat est soumise à un programme de chauffage dans un thermogravimètre (Thermo Gravimeter de Mettler). Pendant le chauffage, des produits de séparation, ce qui diminue le poids de l'échantillon initial. On mesure la température à laquelle l'échantillon atteint une perte de poids de 1 %. La stabilisation est d'autant meilleure que la température à laquelle est atteint 1 % de perte de poids est plus élevée. Les résultats sont rassemblés dans le Tableau 9. TABLEAU 9 Exemple Stabilisants Température (OC) 8aa) 271 8bb) 0,20 % de composé (101)d) 277 Les notes a, b et d sont expliquées à la fin du Tableau 2. Exemple 9: Stabilisation de polyesters Un mélangeur Henschel est chargé avec 2,5 kg d'un polyester ayant été séché pendant 12 heures à 120 C dans une étuve de dessiccation sous vide (Polyclear T86 de Hoechst) et avec les stabilisants énoncés au Tableau 10, et la charge est mélangée pendant 2 heures. Ce mélange est ensuite extrudé dans une extrudeuse Schwabenthan à une température maximale de 275 C. Le brin de polymère est ensuite coupé en granulés. Le granulat ainsi obtenu est séché pendant 12 heures de plus dans une étuve de dessiccation sous vide. En partant d'une température de départ de 30 C, une portion de 15 mg du granulat est ensuite soumise à un programme de chauffage dans un thermogravimètre (Thermo Gravimeter de Mettler). Pendant le chauffage, des produits de séparation se forment, ce qui diminue le poids de l'échantillon initial. On arrête la mesure lorsque la température atteint 290 C et l'on détermine la perte de poids de l'échantillon. La stabilisation est d'autant plus efficace que la perte de poids atteinte à 290 C est plus petite. Les résultats sont rassemblés dans le Tableau 10. TABLEAU 10 Perte de poids en % Exemple Stabilisants Perte de poids en % à290 C 9aa) 3,0 9bb) 0,20 % de composé (101)d) 2,5 Les notes a, b et d sont expliquées à la fin du Tableau 2. REVENDICATIONS 1. Composition, caractérisée en ce qu'elle comprend a) un polycarbonate, un polyester ou une polycétone qui est sensible à une dégradation par l'oxydation, la chaleur et/ou la lumière, ou un mélange ou une association d'entre eux, et b) au moins un composé à structure de benzofuranne-2-one. 2. Une composition selon la revendication 1, caractérisée en ce que le composant (b) est un composé r6pondant à la formule I O O R6 R2 R (R1 R R5 R4 n dans laquelle, si n est 1, R1 est un groupe naphtyle, phénanthryle, anthryle, ,6,7,8-tétrahydro-2-naphtyle,5,6,7,8-t6trahydro-1-naphtyle, thiényle, benzo[b]thiényle, naphto[2,3-b]thiényle, thian- thrényle, dibenzofuryle, chroményle, xanthényle, phénoxa- thiinyle, pyrrolyle, imidazolyle, pyrazolyle, pyrazinyle, pyrimidinyle, pyridazinyle, indolizinyle, iso-indolyle, indolyle, indazolyle, purinyle, quinolizinyle, isoquinolyle, quinolyle, phtalazinyle, naphtyridinyle, quinoxalinyle, quinazolinyle, cinnolinyle, ptéridinyle, carbazolyle, P-carbolinyle, phénanthridinyle, acridinyle, périmidinyle, phénanthrolinyle, phénazinyle, isothiazolyle, phénothia- zinyle, isoxazolyle, furazanyle, biphénylyle, terphénylyle, fluorényle ou phénoxazinyle, chacun d'eux étant non subs- titué ou substitué par un ou plusieurs groupes alkyle en C1-C4, alcoxy en C1-C4, alkylthio en C1-C4, hydroxyle, halogéno, amino, alkylamino en C1-C4, phénylamino ou di(alkyle en C1-C4)amino, ou bien R1 est un groupe de formule II R9 R10 R, interrompu par de l'oxygène, du soufre ou)N-R14; cyclo- alkylcarbonyloxy en C6-C9; benzoyloxy non substitué ou substitué par un ou plusieurs groupes alkyle en C1-C12; ou bien les radicaux R2 et R3 ou les radicaux R3 et R4 ou les radicaux R4 et R5, avec les atomes de carbone qui les joignent, forment un noyau benzénique; R4 peut aussi être -(CH2)p-COR15 ou -(CH2)qOH ou, si R3, R5 et R6 sont chacun l'hydrogène, R4 peut aussi être un groupe de formule III o O H I (111), R2' R-C-R17 o R1 est tel que d6fini ci-dessus pour n = 1, o Rl est tel que défini ci-dessus pour n = 1, R6 est l'hydrogène ou un groupe de formule IV O O R3 31R (IV), R R5 R4 o R4 n'est pas un groupe de formule III et R1 est tel que défini cidessus pour n = 1, R7, R8, Rg, Ro10 et R11 sont chacun, indépendamment des autres, l'hydrogène, un halogène ou un groupe hydroxyle, alkyle en C1-C25; alkyle en C2-C25 interrompu par de l'oxy- gène, du soufre ou 'N-R14; alcoxy en C1-C25; alcoxy en C2-C25 interrompu par de l'oxygène, du soufre ou N-R14; alkylthio en C1-C25, alcényle en C3-C25, alcényloxy en C3-C25, alcynyle en C3-C25, alcynyloxy en C3- C25, phénylalkyle en C7-C9, phénylalcoxy en C7-C9; phényle non substitué ou substitué par un ou plusieurs groupes alkyle en Cl-C4; phénoxy non substitué ou substitué par un ou plusieurs groupes alkyle en C1-C4; cycloalkyle en C5-C8 non substitué ou substitué par un ou plusieurs groupes alkyle en CQ-C4; cycloalcoxy en C5-C8 non substitué ou substitué par un ou plusieurs groupes alkyle en C1-C4; alkylamino en C1-C4, di(alkyle en C1-C4)amino, alcanoyle en C1-C25; alcanoyle en C3-C25 interrompu par de l'oxygène, du soufre ou N-R14; alcanoyloxy en C1-C25; alcanoyloxy en C3-C25 interrompu par de l'oxygène, du soufre ou)N-R14; alcanoylamino en C1-C25, alcénoyle en C3-C25; alcénoyle en C3-C25 interrompu par de l'oxygène, du soufre ou /N-R14; alcénoyloxy en C3-C25; alcénoyloxy en C3-C25 interrompu par de l'oxygène, du soufre ou)N-R14; cycloalkylcarbonyle en C6-C9, cycloalkyl- carbonyloxy en C6-C9; benzoyle non substitué ou substitué par un ou plusieurs groupes alkyle en Cl-C12; benzoyloxy non substitué ou substitué par un ou plusieurs groupes R18O R20R21 I Il a ye en C1-C12; -O-C-C-R, Ou-O-C-C-O- R R19 H R22 ou bien, dans la formule II, les radicaux R7 et R8 ou les radicaux R8 et R1, avec les atomes de carbone qui les joignent, forment un noyau benzénique, R12 et R13 sont chacun, indépendamment de l'autre, un groupe phénylène ou naphtylène non substitué ou substitué par un ou plusieurs groupes alkyle en C1-C4, R14 est l'hydrogène ou un groupe alkyle en C1-C8, R15 est un groupe hydroxyle, [O1 M un groupe / R24 alcoxy en C1-C18 ou -N R25 R16 et R17 sont chacun, indépendamment de l'autre, l'hydrogène, CF3, un groupe alkyle en C1-C12 ou un groupe phényle, ou bien R16 et R17, avec l'atome de carbone qui les joint, forment un cycle de cycloalkylidène en C5-C8 qui est non substitué ou substitué par 1 à 3 groupes alkyle en C1-C4, R18 et R19 sont chacun, indépendamment de l'autre, l'hydrogène, un groupe alkyle en C1-C4 ou un groupe phényle, R20 est l'hydrogène ou un groupe alkyle en C1-C4, R21 est l'hydrogène ou un groupe phényle non substitué ou substitué par un ou plusieurs groupes alkyle en Cl-C4; alkyle en C1-C25; alkyle en C2-C25 interrompu par de l'oxygène, du soufre ou N-R14; phénylalkyle en C7-C9 non substitué ou substitué sur le fragment phényle par 1 à 3 groupes alkyle en C1-C4; phénylalkyle en C7-C25 qui est interrompu par de l'oxygène, du soufre ou,N-R14 et qui est non substitué ou substitué sur le fragment phényle par 1 à 3 groupes alkyle en C1-C4, ou bien les radicaux R20 et R21, avec les atomes de carbone qui les joignent, forment un cycle de cycloalkylène en C5-C12 qui est non substitué ou substitué par 1 à 3 groupes alkyle en Ci-C4, R22 est l'hydrogène ou un groupe alkyle en C1-C4, R23 est l'hydrogène ou un groupe alcanoyle en C1-C25, alcénoyle en C3-C25, alcanoyle en C3-C25 interrompu par de l'oxygène, du soufre ou /N-R14; alcanoyle en C2-C25 substitué par un groupe phosphonate de di(alkyle en C1-C6); cycloalkylcarbonyle en C6-C9, thénoyle, furoyle, benzoyle non substitué ou benzoyle substitué par un ou plusieurs groupes alkyle en C1-C12, CH3 H3C CH3 H3C H3 NI / H3C,.' / 0 CH3,0 CH3 IIC sH $OH -C- CH-S-CH OH R26 R26 RC-CH C X-C-R-C-R -C-R-R CH3 R26 R24 et R25 sont chacun, indépendamment de l'autre, l'hydrogène ou un groupe alkyle en C1-C18, R26 est l'hydrogène ou un groupe alkyle en C1C8, R27 est une liaison directe ou un groupe alkylène en C1-C18, alkylène en C2-Cl8 interrompu par de l'oxygène, du soufre ou,N-R; alcénylène en C2-C18, alkylidène en10 C2-C20, phénylalkylidène en C7-C20, cycloalkylène en C,-C., bicycloalkylène en C7-C8, phénylène non substitué ou phénylène substitué par un ou plusieurs groupes alkyle en C -C 4; ou 7, R28 est un groupe hydroxyle,[-O+ MI], un groupe / R24 alcoxy en Ci-Ci8 ou -NX R26o \ I1 R29 est de l'oxygène, -NH- ou N-C-NH-R30 R30 est un groupe alkyle en Cl-C18 ou phényle, R31 est l'hydrogène ou un groupe alkyle en C1-C18, M est un cation métallique de valence r, X est une liaison directe, de l'oxygène, du soufre ou -NR31-, n est 1 ou 2, p est 0, 1 ou 2, q est 1, 2, 3, 4, 5 ou 6, r est 1, 2 ou 3, et - s est 0, 1 ou 2. 3. Composition selon la revendication 1, caract6- risée en ce que le composant (b) est un composé répondant à la formule V O 0--.H R9 R2 Rio(" R, y Rs Ry-R,, R4 R8 dans laquelle R2 est l'hydrogène ou un groupe alkyle en C1-C6, R3 est l'hydrogène, R4 est l'hydrogène ou un groupe alkyle en C1-C6, R5 est l'hydrogène, R7, R8, R9, Ro10 et Rll sont chacun, indépendamment des autres, l'hydrogène, un groupe alkyle en C1-C4, un groupe R20 R21 1 I alcoxy en C1-C4 ou -O-C-C-O-Rm, à condition qu'au moins I I H RM22 deux des radicaux R7, R8, R9, R10 et Rll soient de l'hydro- gène, R20, R21 et R23 sont de l'hydrogène, et R23 est un groupe alcanoyle en C2-C4. 4. Composition selon la revendication 1, caract6- risée en ce que le composant (b) est un composé de formule Va ou Vb o o H3C s, / 3ô/H3C s / 3 A H 3C CH3 X H3 3H3 v CH3 H3C-C-CH3 H3C-C-CH3 I I CH3 CH3 (Va) (Vb) ou un mélange des deux composés de formules Va et Vb. 5. Composition selon la revendication 1, caracté- risée en ce que le composant (a) est un article moulé, transparent, solide et vitreux. 6. Composition selon la revendication 5, caracté- risée en ce que l'article moulé est transparent à une longueur d'onde de 350 à 700 nm. 7. Composition selon la revendication 1, caracté- risée en ce que le polycarbonate du composant (a) est dérivé de bisphénol A. 8. Composition selon la revendication 1, caracté- risée en ce que le polyester du composant (a) est un PEN, PTT, PET, PETG ou PBT, ou un copolymère ou un mélange d'entre eux.15 9. Composition selon la revendication 1, caractérisée en ce que le composant (b) est présent en une quantité de 0,0005 à 5 % par rapport au poids du composant (a). 10. Composition selon la revendication 1, caracté- risée en ce qu'elle comprend d'autres additifs en plus des composants (a) et (b). 11. Composition selon la revendication 10, caracté- risée en ce qu'elle comprend, comme autres additifs, des antioxydants phénoliques, des absorbeurs d'UV, des stabili- sants à la lumière et/ou des stabilisants de mise en oeuvre.25 12. Composition selon la revendication 10, caractérisée en ce qu'elle comprend, comme autre additif, au moins un composé du type phosphite ou phosphonite organique. 13. Procédé pour stabiliser des polycarbonates, polyesters ou polycétones ou leurs mélanges ou associations contre une dégradation provoquée par l'oxydation, la chaleur et/ou la lumière, caractérisé en ce qu'il consiste à incorporer ou appliquer à ces matières au moins un composé à structure de benzofuranne-2-one. 14. Utilisation d'un composé à structure de benzo- furanne-2-one comme stabilisant pour les polycarbonates, polyesters ou polycétones ou leurs mélanges ou associations contre une dégradation provoquée par l'oxydation, la chaleur et/ou la lumière.